З чим носити синій жіночий твідовий піджак – модні образи | kiev-map.com.ua\nЯк і з чим носити синій жіночий твідовий піджак? Фото-підбірка поєднань одягу синього відтінку, фасони і моделі стильних піджаків.\nПіджак спочатку був суто чоловічим одягом. Але ось уже минуло кілька десятиліть, як він влаштувався в жіночому гардеробі. З’явилася ця модель одягу в Англії. Величезна безліч тканини: шерсть, шовк, синтетика, оксамит, велюр, твід – всі вони дозволяють створювати найрізноманітніші фасони піджаків. Наприклад, твід володіє грубуватою текстурою і є дуже теплим матеріалом, що робить його придатним для прохолодної погоди. Постараємося відповісти на питання: з чим носити синій жіночий твідовий піджак? І не тільки твідовий.\nРізні відтінки синього: з яким одягом поєднувати\nДля віддають перевагу класичний одяг твідовий піджак є незамінним елементом гардеробу. Завдяки жорсткості тканини він прекрасно тримає форму. Вважається, що речі з цього матеріалу люблять носити витончені, стильні натури. Не треба забувати, що класика завжди в тренді. Тому, надівши таку річ, навіть якщо вона зовсім не нова, неможливо виглядати старомодним. Якщо до всіх позитивних якостей додати ще й загадковий синій колір, образ вийде більш ніж привабливим. Поєднувати класичні речі дуже легко з прямими спідницями – міді або спідницею – олівець, з класичними брюками, різними типами сукні. Дуже ошатне поєднання вийде якщо в комплекті з синім буде присутній білий колір, як це показано на фото:\nТемно синій піджак може стати в нагоді не тільки діловим жінкам, а й романтичним дівчатам. Дуже ефектним буде дме з чорними брюками. Одні виберуть класичні, зі стрілками, інші зупиняться на вузьких скинни, які дадуть можливість показати гарні форми фігури. Додати образу елегантності допоможуть туфлі на високих підборах.\nВдалою буде комбінація темно синього піджака з будь-якими джинсами, чорними шортами. Це зручний варіант для повсякденного носіння. Адже це дуже зручно і яскраво.\nНе треба забувати, що ансамбль з сукнею виглядає стильно і якось по-особливому. При чому, чим простіше крій сукні, тим краще і стильний виглядатиме образ.\nКлітка в новому сезоні безумовно буде в тренді. Піджак в клітину завжди кидається в очі. А виразна синя клітина, одночасно строга і спокійна, як не можна краще підійде для роботи в офісі або на важливі ділові переговори. Глибина кольору тут грає певну роль: чим темніше, тим суворіше і манірний, чим світліше, тим легше і романтичніше.\nПеревагою довгого піджака є його універсальність, він буде мати гарний вигляд на будь-якій жіночій фігурі. Його поєднують з сукнею, різними спідницями, брюками, денимом. Синій довгий піджак гідний стати родзинкою образу, а не простим його доповненням. Тим більше, що при існуючому виборі фасонів, декору не підібрати варіант для себе – просто неможливо!\nДля створення розкішного способу підходить вишуканий оксамитовий піджак. Глибокий синій колір тільки додасть шику. Правда, деяким дамам здасться, що оксамит виглядає занадто театрально або авантюрно. Про смаки не сперечаються. У такому вбранні можна піти не тільки на урочистий прийом, а й на романтичне побачення, дружню вечірку. Деякі жінки зовсім вважають за краще носити таке вбрання в повсякденному житті. І все виявляться праві. Єдина порада: обережно з аксесуарами. Їх повинно бути небагато, а якщо вони присутні, то тільки дрібні і вишукані. Інакше все буде багато, образ стане надмірно перевантаженим. Чи не зіпсує ансамбль ефектна брошка. До такого піджака ідеально підходить маленьке чорне плаття, однотонні блузки. З якими брюками надіти оксамитовий піджак? Вибравши щільні синтетичні, вовняні штани або джинси, можна потрапити в «десяточку». Стилісти не радять підбирати під цю розкішну річ лляні, бавовняні або вельветові штани, спідниці або плаття. Це не їхня пара.\nМодні поєднання кольорів з синім піджаком\nНайпростішим і легким буде поєднання з класичними білим і чорним кольорами. Білий колір зробить синій ще яскравіше і виразно. Примірявши з синім піджаком недовге чорне плаття, можна домогтися чіткості, лаконічності образу. Такі варіанти підійдуть для офісу.\nСтворити грайливе, позитивний настрій допоможе комплект з білими шортами і блакитним топом (блузою). Таке поєднання нагадає про літо і море. Чудовим доповненням будуть босоніжки на плоскій підошві з ремінцями.\nСтворити англійський спосіб допоможе поєднання синього з червоним. Ці яскраві кольори цілком уживаються в одному образі. Дуже вдалим буде варіант з червоними укороченими брюками і ботильйони червоного або синього кольору. Бажано на танкетці.\nЗ чим носити синій жіночий твідовий піджак – модні образи Ссылка на основную публикацию


“Кубок Дерюгіної” збере в Києві спортсменок з 27 країн | Рідний Київ\n“Кубок Дерюгіної” збере в Києві спортсменок з 27 країн\nЗ 15 по 19 березня в Києві відбудеться 23-й Кубок Дерюгіної, – передає сайт турніру.\nСеред учасниць – спортсменки з 27 країн, зокрема, українки: Олена Дьяченко, Єва Мелещук, Влада Никольченко; білоруски: Аліна Горносько і Юлія Ісачанка; росіянка Марія Сергєєва; ізраїльтянка Наталі Райтс; болгарка Катрін Тасєв і одна з найяскравіших спортсменок сучасності – грузинка Саломе Пажава.\nУ рамках змагань пройде також турнір юніорок, який для українських фанів представляє окремий інтерес. Тоді як серед сеньорок поки йде зміна поколінь і чекати гучних перемог, на жаль, зарано, представниці молодіжної збірної – сильні як ніколи, мабуть, за всю історію незалежності. На нещодавньому відборі до юнацької Олімпіади наші Христина Прикордонна й Вікторія Онопрієнко посіли друге і третє місце, поступившись лише росіянці Сергєєвій.\nОфіційна церемонія відкриття змагань відбудеться у п’ятницю 16 березня. Так, змагання за вихід у фінали Гран-прі, а також за медалі в абсолютній першості триватимуть 16-17 березня. Фінали в окремих вправах будуть у неділю 18 березня. Після них очікується гала-концерт і церемонія закриття.\nОкрім етапу Гран-прі у рамках змагань відбудуться міжнародні турніри серед гімнасток молодшої вікової категорії (2006-2009 р.н.), юніорок та сеньорок. Також за нагороди боротимуться гімнастки у групових вправах.\nТрадиційні змагання з художньої гімнастики відбудуться в Києві вже у 23-й раз. Для участі у змаганнях зареєструвалися представники 27 країн.\nТакож у рамках Гран-прі відбудуться змагання в групових вправах.


Робимо сучасну зачіску: вчимося створювати об’ємний пучок ~ Жіночий сайт "Вона"\nДеякі зачіски тримаються на піку моди тільки один сезон, інші стають справжнім трендом на всі часи. Ось, наприклад, пучок – ця зачіска, яка улюблена красунями у всьому світі. Причому з такою укладанням можна вийти не тільки на прогулянку з дитиною, але і відвідати офіс і навіть вечірній захід.\nБагато світові зірки в повсякденному житті закручують свої волосся в недбалі пучки і виглядають дуже красиво. Завдяки тому, що зачіска має безліч різновидів, вона відмінно доповнить як діловий, так і романтичний образ.\nНайбільш популярний і улюблений у багатьох жінок варіант зачіски – об’ємний пучок. Його легко зробити в домашніх умовах, а виглядає він завжди актуально.\nЯк зробити об’ємний пучок за допомогою шпильок і гумок?\nЯкщо ви ніколи не робили самостійної укладання на голові, то починати перші експерименти по створенню пучка найкраще з допомогою гумок і шпильок. Це вважається найбільш простим способом. Плюс такого варіанту створення зачіски в тому, що він підходить навіть власницям не дуже довгого волосся. Правда, чим розкішніше локони, тим об’ємніше вийде пучочек.\nНе турбуйтеся, якщо перший раз у вас вийде не дуже акуратна укладання. Якась недбалість тут допустима. Такий пучок виручить красунь, яким необхідно виглядати стильно, але мити голову і робити складну укладання немає часу.\nВарто також сказати, що така різновид пучка чудово тримає волосся, тому зачіска ідеально підходить для активних занять спортом. Можна не хвилюватися, що волосся будуть відволікати від виконання вправ.\nДля створення пучка здійсніть наступні дії:\nнеобхідно зібрати волосся у високий хвіст і зафіксувати за допомогою гумки. Професійні перукарі рекомендують використовувати для цієї мети спеціальну гумку, яка має на кінцях гачки. Такі вироби відмінно тримають волоссячко, при цьому не ушкоджуючи їх. Купити продукцію з гачками можна в спеціалізованих торгових точках, якщо не знайдете, не переживайте, звичайні гумки цілком придатні;\nшевелюру в хвості слід причесати і закрутити в один загальний джгут. При бажанні можна заплести косичку, але не дуже тугу. Потім зібрані волоссячко слід обмотати навколо гумки;\nтепер вся конструкція фіксується за допомогою шпильок. Якщо після роботи залишаться кінчики, які негарно стирчать, то їх можна «заховати» за допомогою невидимок. Якщо вибилися пасма не заважають, то можна залишити все як є, надавши тим самим зачісці недбалість.\nУкладання буде доречно виглядати і з джинсами, доповненими майкою в спортивному стилі, і з класичним костюмом. Правда, тим, хто вирішить зробити такий пучок для роботи, рекомендується скористатися лаком для волосся, щоб локони лежали акуратно.\nЯк за допомогою «бублика» зробити об’ємний пучок?\nГумка, яка спрощує роботу зі створення стильної зачіски, називається «бублик». Вона віддалено нагадує губку, якої домогосподарки миють посуд. Купити резинку-«бублик» для об’ємного пучка можна в спеціалізованих магазинах. Вони можуть відрізнятися за забарвленням і розміром, дозволяючи створювати пучочки різного обсягу. Дамам з коротким волоссям краще відмовитися від покупки кольорового «бублика», звернувши уваги на вироби, покриті штучними пасмами. Такі гумки практично непомітні на короткій шевелюрі.\nЩоб зробити укладку за допомогою «бублика», здійсніть наступні маніпуляції:\nлокони розчешіть і зберіть у хвостик. Його висоту варіюйте самостійно, в залежності від того, яку укладку хочете побачити «на виході». Зафіксуйте волоссячко гумкою;\nчерез отвір «бублика» просуньте хвіст;\nопустіть голову таким чином, щоб ваші локони, які вільно звисали, розподілилися по поверхні «бублика». Зафіксуйте їх положення додаткової гумкою;\nтепер обережно замаскуйте вільні кінчики, прибравши їх під основу пучка. Якщо прядки занадто довгі, то їх можна обернути навколо гумки.\nЗачіска готова, при необхідності пучок можна обробити лаком, а також закріпити шпильками або невеликими шпильками.\nЯк зробити на голові об’ємний пучок за допомогою начісування?\nКрасуням, чиї локони занадто тонкі, способи створення об’ємного пучка волосся, описані вище, навряд чи підійдуть. Таким жінкам слід створювати зачіску за допомогою начісування. Правда, для щоденного носіння така укладання підійде з працею, так як постійне начесиваніе прядок шкодить їм, але на вихід зачіска – саме те.\nПослідовність створення пучочка наступна:\nшевелюру вимийте і ретельно просушіть. Додатково ніяких косметичних засобів не використовуйте, вони не дозволять зачісці довго протриматися;\nпросушуючи волосся, нахиляйтеся вперед, щоб шевелюра сохла у напрямку від потилиці. Через якийсь час піднімайте голівку, потрясіть локонами, розправте їх руками і знову нахиляйтеся вперед. Повторіть такі маніпуляції кілька разів, це зробить волоссячко пишними;\nколи шевелюра буде повністю сухий, зберіть волосся в хвостик. Нанесіть лак, тримаючи бульбашка на відстані щонайменше 15 див Це допоможе залишити зачіску пишною;\nвід загальної маси волосся відокремлюйте невеликі пасма і, озброївшись гребінцем з тонкими зубцями, зробіть начісування;\nначесанную прядку закрутіть в джгут (не дуже тугий) і розподіліть його біля основи хвостика, зафіксуйте шпильками. З іншими волоссям проробіть аналогічні маніпуляції: начешіте, закрутіть в джгут, укладіть, закріпіть;\nщоб зачіска трималася довше, побризкайте її лаком.\nДля приведення волосиків в первозданний вигляд після такої укладки промийте їх великою кількістю води, використовуючи якісний кондиціонер. Потім обережно розберіть прядки пальчиками. Гребінець не використовуйте, мокрі пасма дуже чутливі, їх легко пошкодити.\nСьогодні ви навчилися робити об’ємний пучочек, який виглядає актуально в різних життєвих ситуаціях.\nЗробивши зачіску самостійно, ви завжди можете прикрасити голову красивими аксесуарами, створивши романтичний образ або ж, навпаки, обробити всі лаком і стати суворої дамою. Вибір за вами! Удачі!\nЯк зробити діловий макіяж? – Корисні поради та інструкції


Проектори InFocus - купити в Києві за доступними цінами, дізнатися вартість на відеопроекційне обладнання в інтернет магазині LuxPRO\nПроектор InFocus - американське якість\nБренд InFocus з США презентує лінійку професійних і напівпрофесійних проекторів. Лідер на ринку мультимедійних систем випускає висококласні проектори з підтримкою LCD і DLP. Продукція даного рівня відповідає останнім технологічним стандартам для трансляції відео і фотоматеріалів різного дозволу.\nПроектор InFocus відрізняються легким і компактним дизайном з ідеальними технічними характеристиками для проведення великих заходів, закритих презентацій, уроків. За допомогою такого девайса можливо не тільки включити улюблений серіал, але і транслювати фільм у великих кінотеатрах на величезному екрані.\nПроектор InFocus в Україні\nСистеми наділені широким технічним потенціалом для приватного та професійного використання. Універсальні проектори Ін Фокус стануть гнучким інструментом для проведення найрізноманітніших виставок, кінопрезентацій, слайд-шоу, а також домашнього використання для розваг та ігор.\nПроектор InFocus стали еталоном неперевершеної якості, завдяки наступного набору характеристик:\n• Енергоефективність та еконолічность. Високі технології виробництва проекційних систем Ін Фокус дозволили збільшити їх продуктивність і зменшити енергоспоживання.\n• Широкий вибір моделей. Американський бренд випускає портативні проектори, які зручне переміщати і брати з собою, офісні - для освітніх цілей, проведення переговорів, оснащення конференц-залів.\nНа окрему увагу заслуговують інтерактивні - мобільний інструмент для перегляду кіно, кліпів, серіалів, відео та фото.\nІнтернет-магазин Lux Pro - місце, де ви можете підібрати і купити проектор InFocus з гарантією оригінальної якості. Модельний ряд популярних моделей:\nInFocus INV30 - відсутність тіней, відблисків, ідеальне зображення на ближньому відстані.\nInFocus INL146UST - високі колірні характеристики, надвисокий коефіцієнт контрастності.\nInFocus INL3148HD - неперевершена якість зображення, надійність і довговічність для комерційного і офісного призначення.\nInFocus IN136ST - обладнання для більш потужного і динамічного навчального процесу, оптимальне співвідношення ціна = якість.\nІ замовити ще більше 30 різних модифікацій проекторів на базі сучасного програмного забезпечення. Отримайте максимальну вигоду від замовлення в Інтернет разом з Люкс Про!\nУнікальна можливість підібрати і купити Проектори InFocus за нормальною ціною в каталозі світлового обладнання LuxPRO з доставкою в усі міста України. Также, замовте Записи студії, звукові карти таких брендів як: Soundking, QUIK LOK, Showtec. Електронний магазин https://luxpro.ua/ реалізовує доставку покупцям міст: Суми, Кременчук, Мелітополь і в будь-який куточок України.\nкупити ремінь для електрогітари\nПроектор для освіти (22)\nПроектор для презентацій (11)\nвід 2,5 до 3 кг (12)\nвід 3 кг і більше (17)\nПроектори InFocus з доставкою по Україні: Київ, Харків, Одеса, Дніпропетровськ, Запоріжжя, Львів, Кривий Ріг, Миколаїв, Маріуполь, Вінниця, Херсон, Полтава, Чернігів, Черкаси, Житомир, Суми, Хмельницький, Чернівці, Рівне, Дніпродзержинськ, Кіровоград, Івано-Франківськ, Кременчук, Тернопіль, Луцьк, Біла Церква, Краматорськ, Мелітополь, Нікополь, Новоград-Волинський, Ужгород, Слов`янськ, Бердянськ, Павлоград, Сєвєродонецьк, Лисичанськ, Кам`янець-Подільський, Бровари, Бориспіль, Буковель, Іллічівськ, Шацьк, Шешори, Щолкіно, Васильків, Канів, Яремче, Здолбунів, Ірпінь, Буча, Боярка, Конотоп, Фастів, Миргород, Могилів-Подільський, Нова Каховка, Мукачево, Орджонікідзе, Нововолинськ, Новомосковськ, Обухів, Прилуки, Ніжин, Умань


Метал для мас\nМеталевий гітарист - автор пісень\nДаніель Даллі - американський гітарист і автор пісень з металу, який у музиці та грою має рішуче європейський стиль та звук.\nЗ впливами, починаючи від Кінга Діаманта, Мегадет і Мальмштан до Дж. С. Баха і Джеррі Голдсміта (композитор фільмів жахів), музика Даллі є візуальною, а також важкою. Найважливіше для нього, перш за все, це "пісні" та створення атмосфери з музикою.\nМузика, яку він створює для свого гурту POWER, - його призначення. Незважаючи на те, що це бомбовий удар барабанів чи пристрасні інтермедійні композиції, музика POWER, безумовно, сподобається любителям "Металу", які шукають натхненну звукову подорож.\nЗаснований гітаристом та автором пісень Даніелем Даллеєм у 1994 році. POWER надихається подібними показниками Мегадет, Кінг Діамант, Какофонія та кінофільми фільмів жахів. POWER музика базується на візуальній апокаліптичній ліричній тематиці, керованій музикою музики "в твоє обличчя", що лунає вокалом та гітарами з випадковими пристрасними клавішами. Вокалом керує відомий мет-співак Алан Текіо, відомий своєю минулою роботою з групами «Вартова башта» та «Хадес» (серед інших), оскільки він пропонує деякі найкращі та найнадиханіші на сьогоднішній день роботи на цих нових записах POWER.\nВипуск альбому у 2020 році!\nІнструментальний альбом - "Power"\n"Сила" Даніеля Даллі - це інструментальний неокласичний металевий альбом.\nПовторно освоєний та перевиданий оригінальні записи цього альбому є обов'язковим для прослуховування шанувальниками Yngwie Malmsteen, Vinnie Moore та багатьох інших швидких виборів гітарних альбомів "Shrapnel" -era.\nПовний потік альбомів на YouTube натисніть тут\nChamberCrypt - це некласична металева вокальна сторона композиції Даніеля.\nJS Bach надихнув мелодійні металеві теми, стукав барабанами з двома ударами, великою кількістю гітарної роботи, оркестрації та чудовим вокалом у стилі Helloween, який досконало зробив співак Майк Блер.\nШанувальники Helloween & Malmsteen повинні ознайомитись із цим EP.\nПовний потік альбомів на Youtube почути .\nEP - "Нове Відродження"\nПричіп зразків сольного альбому


Кого звільнять першим: британські букмекери роблять ставки на найневдалішого тренера, є "переможець". Politeka\n31 Липня 2018, 18:00 Читать на русском\nНаставник Манчестер Юнайтед Жозе Моурінью став фаворитом у прогнозах британських букмекерів стосовно першого тренера, який буде звільнений в АПЛ\nПро це повідомляє портал Знай.Спорт з посиланням на Daily Mail.\nСерпень ще не настав, а португальський фахівець вже став першим претендентом на звільнення в новому сезоні.\nЛяпас для Путіна: шведські футболісти повернули Крим Україні Спорт\nНепереконлива підготовка до сезону 2018/19 отримала продовження в минулі вихідні, коли Ліверпуль розгромив підопічних Моурінью з рахунком 4:1. Тепер, коли до стартового матчу проти Лестера залишається менше двох тижнів, за інформацією різних ЗМІ, португалець мав конфлікт з менеджментом клубу через слабку активність на трансферному ринку, на якому манкуніанці купили тільки Фреда, Діогу Далоту і Лі Гранта.\nНа думку букмекерів, Жозе – перший, хто буде звільнений у прийдешньому сезоні Прем’єр-ліги Англії. Наприклад, Sky Bet приймає ставки на прем’єрну відставку саме Моурінью з коефіцієнтом 5. Суперник португальця в першому турі Клод Пюель з Лестера йде другим з балом 8, а третій – тренер Уотфорда Хаві Грасія – 9.\nФахівці легендарної William Hill теж вважають, що наставника МЮ звільнять першим з усіх тренерів АПЛ. Потенційна відставка Моурінью оцінюється балом 6. На звільнення тренера Уотфорда Грасії приймають ставки з коефіцієнтом 7. У той же час Пюель – третій (з балом 8).\nУ букмекерів з Betfair на даний момент двоє “любимчиків” серед тренерів Прем’єр-ліги – Моурінью і Грасія. Ставки на їх звільнення приймають з однаковим коефіцієнтом – 7, а відставка француза Пюеля трохи менш імовірна й оцінюється балом 8.\nНапад на військову частину в Одесі: гримлять постріли, розпорошили газ, всі подробиці Вбивство Кирила Тлявова: збуваються найгірші побоювання, такого ніхто не очікував Зеленський вибирає нового прем'єра, названі три кандидата: "У нас такого ніколи не було" Поїздка іноземних туристів завершилася трагедією на Одещині: "Шансів вижити не було", кадри\nВідзначимо, що в ЗМІ з’явилася інформація про те, скільки заробляють головні тренери в командах Української Прем’єр-ліги. Портал Sportarena, який підготував аналіз, спирається на дані, отримані від тренерів, агентів, функціонерів. У рейтингу насамперед вказана основна ставка – реальні гроші, які вони отримують, не рахуючи бонусів за перепідписання контракту або виконання поставленого завдання.\nЛише 5 наставників отримують 10 тисяч доларів і більше в місяць. Головний тренер Шахтаря Паулу Фонсека заробляє 3,9 млн доларів на рік. У багатьох тренерів елітного дивізіону мало не в 100 разів менше. Найближчий «переслідувач» португальця відстає в 5 з половиною разів. Олександр Хацкевич отримує 720 тисяч доларів річних.\nА от найменше отримує болгарський фахівець Ангел Червенков в Чорноморці – лише 3 тисячі доларів.\nНагадаємо, Расистський скандал у Німеччині: фанати влаштували яскраву акцію протесту.\nТеги: букмекери / букмекеры / Жозе Моуринью / Жозе Моурінью / Манчестер Юнайтед / спорт / тренер / футбол


Режисер: Анна Бединська\nТривалість: 26 хв\nУ 40-річної Касі двоє дітей-підлітків, щасливий шлюб, її кохає чоловік. Вона високоосвічена представниця середнього класу, обіймає посаду менеджерки. Її життя чудово організоване, вона досягає успіхів у будь-якій справі. Одного дня її спокійне та досконале життя руйнує новина про те, що вона вагітна дитиною з синдромом Дауна. У цей момент вона може вирішити: народити чи зробити аборт. Але їй не подобається жодне з цих рішень. Кожне з них призведе до драматичних наслідків і травм. Камера стежить за нею протягом більш ніж шести місяців, документуючи її душевний стан та емоції. Аж до останньої сцени фільму – пологів.\nАнна Бединська має тривалий досвід у документальній фотографії і довго займалася соціальними проектами. У своїх працях вона зосереджує увагу на соціальних змінах у сучасному суспільстві. У 2014 році переїхала в Москву на навчання у Школі документального кіно та театру Маріни Разбєжкіної та Міхаїла Уґарова, яку успішно закінчила у 2015. «В іншому світі» – її дебютний короткометражний документальний фільм, з яким виступає режисеркою, продюсеркою, операторкою та монтажеркою.\nВ іншому світі (ДПтСУ, персонал)


Джаз на двох: Романтичний вечір - | Афіша - Афіша в Житомирі - 0412.ua\nДжаз на двох\nЧи пам'ятаєте Ви, як вперше відчули смак любові?\nЧи прагнете знову поринути у вир ніжності та перших почуттів до коханої людини, знову захопившись одне одним, як тоді, під час перших романтичних зустрічей?\nМи піклуємось про Ваші бажання та запрошуємо всіх закоханих відвідати незабутній вечір романтики "Джаз на двох" у День Святого Валентина.\nГаряча мелодія джазу від гурту "Madame Jo Jo's" запалила пристрастю не одне серце. Віртуози створять палку атмосферу кохання та насолоди, заграючи на струнах Ваших закоханих душ.\nШеф-кухар "Старої Губернії" Руслан Бойко дбає про Вас та Ваших половинок, тому з любов'ю та натхненням створив вишукане меню до Вечора Закоханих.\nПодаруйте Вашій половинці дивовижне свято любові та пристрасті, що запам'ятається назавжди.\nГотель-ресторан "Стара Губернія" - місце закоханих людей.\nЯкщо Ви бажаєте придбати квитки в місті - телефонуйте 423 088 або 0978333175


Як підготувати дитину до першого класу | МіЛеді | Сайт про красу, моду та жіночий стиль\nГоловна / Сім’я і відносини, Діти / Як підготувати дитину до першого класу\nСаме в червні більшість батьків дошкільнят обирають навчальний заклад для своїх малюків. Адже варто не лише підібрати школу для першокласника, у якій будуть наявні висококваліфіковані спеціалісти, гарна підготовка, група продовженого дня, харчування, заклад буде недалеко від будинку, а й правильно підготувати дитину до цього важливого кроку. Про це читайте у нашому новому матеріалі.\n1. Відвідування психолога.\nЩоб малюк не боявся змін у житті, з радістю пішов до школи, а також, адаптувався до нового режиму, навантаження, нових друзів, вчителів, варто правильно його налаштувати. На жаль, не всі батьки знають, які слова варто підібрати, а також не до кінця розуміють, що дитина дійсно готова до школи. Дитячий психолог допоможе вам зрозуміти, що дитина справді готова до школи, а також підготує дитину у психологічному плані. Після курсу психолога дитина буде легше виконувати завдання та не впаде у депресію.\n2. Курси з підготовки до школи.\nЯкщо ви хочете облегшити дитині перші місяці в школі, віддайте його на курси підготовки. Тут малюка навчать правильно писати букви, цифри, віднімати та додавати, читати, розвивати впевненість у собі, допоможе дитині організовуватись. Якщо ви все ще не обрали курси з підготовки, ми рекомендуємо вам хорошу підготовку дошкільнят у Львові, ось сторінка.\nЩоб малюк не почав хворіти з перших днів школи, варто його оздоровити. Не зайвим буде поїздка на море, де ваша дитина зможе запастись йодом, а також вітаміном D, погрітись на сонечку і загартуватись у прохолодній морській воді. Усе це допоможе дитині зміцнити імунітет та оздоровити організм.\nЩоб збагатити організм дитини корисними вітамінами, налягайте на сезонні фрукти і овочі. Малина, полуниця, абрикоси, дині, кавуни, суниця, чорниця, смородина наситять дитину важливими мікроелементами та підвищать імунітет. Так само, як капуста, помідори, огірки, зелень. Збалансуйте меню малюка для кращого засвоєння та хорошого самопочуття.\n5. Розповідайте дитині про школу самі.\nПідготовка до школи, сеанси психолога, це, звісно, дуже добре, але, щоб дитина не нервувала перед грядущими змінами, варто й батькам заспокоїти своє чадо. Розповідайте дитині про переваги навчання, про нових друзів, яких малюк зможе собі знайти, знання, які отримає. Наголошуйте на тому, що малюк вже виріс, діти люблять почувати себе дорослими, тож дайте їм цю можливість.\nдитина, поради, школа


Композитна гіпсова плита (варіанти), спосіб виготовлення композитної гіпсової плити (варіанти) — UA 110812\nКомпозитна гіпсова плита (варіанти), спосіб виготовлення композитної гіпсової плити (варіанти)\nНомер патенту: 110812\nАвтори: Сонг Веіксін Девід, Ю Ціанг\n1. Композитна гіпсова плита, яка містить:\nзатужавіле гіпсове осердя, що має суху густину;\nпри цьому затужавіле гіпсове осердя прилягає до першого зв'язувального шару, який має суху густину, причому суха густина затужавілого гіпсового осердя є меншою за суху густину першого зв'язувального шару з різницею принаймні приблизно 10 фунтів на кубічний фут (pcf) (приблизно 160 кг/м3);\nперший зв'язувальний шар, що має товщину від приблизно 2 мл (приблизно 0,05 мм) до менше ніж приблизно 7 мл\n(приблизно 0,2 мм);\nпри цьому плита має суху густину приблизно 35 фунтів на кубічний фут (pcf) (приблизно 560 кг/м3) або менше; та\nзатужавіле гіпсове осердя має середню міцність осердя принаймні приблизно 11 фунтів (приблизно 5 кг3), як визначено згідно з ASTM С473.\n2. Композитна гіпсова плита, яка містить:\nпри цьому затужавіле гіпсове осердя прилягає до першого зв'язувального шару, який має суху густину, причому суха густина затужавілого гіпсового осердя є меншою за суху густину першого зв′язувального шару з різницею принаймні приблизно 10 фунтів на кубічний фут (pcf) (приблизно 160 кг/м3);\nперший зв'язувальний шар, що має товщину від приблизно 2 мл (приблизно 0,05 мм) до менше ніж приблизно 7 мл (приблизно 0,2 мм);\nплита має співвідношення сухої густини (pcf) га середньої міцності осердя (lb) менше ніж приблизно 3,2, при цьому міцність осердя визначають згідно з ASTM С473.\n3. Композитна гіпсова плита, яка містить:\nпри цьому затужавіле гіпсове осердя прилягає до першого зв′язувального шару, який має суху густину, причому суха густина затужавілого гіпсового осердя є меншою за суху густину першого зв′язувального шару з різницею принаймні приблизно 10 фунтів на кубічний фут (pcf) (приблизно 160 кг/м3);\nперший зв′язувальний шар, що має товщину від приблизно 2 мл (приблизно 0,05 мм) до менше ніж приблизно 7 мл (приблизно 0,2 мм);\nплита, при товщині приблизно 1/2 дюйма (приблизно 1,3 см), має співвідношення стійкості до висмикування цвяха та середньої міцності осердя від приблизно 4 до приблизно 8, при цьому кожен показник визначають згідно з ASTM С473.\n4. Композитна гіпсова плита за будь-яким з пп 1-3, де затужавіле гіпсове осердя має середню міцність осердя принаймні приблизно 11 фунтів (приблизно 5 кг), як визначено згідно з ASTM С473, і\nперший зв′язувальний шар та затужавіле гіпсове осердя сформовані з однієї чи більше гідросумішей, при цьому кількість гідросуміші, яку використано для формування першого зв′язувального шару, становить від приблизно 4 до приблизно 9 мас. % віл загальної маси гідросуміші, яку використано для формування затужавілого гіпсового осердя та першого зв'язувального шару.\n5. Композитна гіпсова плита за п. 4, де кількість гідросуміші, яку використано для формування першого зв'язувального шару, становить від приблизно 4 до приблизно 6 мас. % від загальної маси гідросуміші, яку використано для формування затужавілого гіпсового осердя та першого зв′язувального шару.\n6. Композитна гіпсова плита за п. 4, де кількість гідросуміші, яку використано для формування першого зв′язувального шару, становить від приблизно 6 до приблизно 9 мас. % від загальної маси гідросуміші, яку використано для формування затужавілого гіпсового осердя та першого зв′язувального шару.\n7. Композитна гіпсова плита за будь-яким з пп. 1-6, де затужавіле гіпсове осердя розміщено між першим зв′язувальним шаром та другим зв′язувальним шаром, при цьому суха густина затужавілого гіпсового осердя є меншою, ніж суха густина другого зв′язувального шару з різницею принаймні приблизно 10 фунтів на кубічний фут (pcf) (приблизно 160 кг/м3), і другий зв′язувальний шар має товщину від приблизно 2 мл (приблизно 0,05 мм) до менше ніж приблизно 7 мл (приблизно 0,2 мм).\n8. Композитна гіпсова плита за п. 7, де принаймні один з першого зв′язувального шару та другого зв′язувального шару має суху густину від приблизно 60 фунтів на кубічний фут (pcf) (приблизно 960 кг/м3) до приблизно 70 фунтів на кубічний фут (pcf) (приблизно 1100 кг/м3).\n9. Композитна гіпсова плита за п. 7, де принаймні один з першого зв'язувального шару та другого зв'язувального шару має суху густину від приблизно 45 фунтів на кубічний фут (pcf) (приблизно 720 кг/м3) до приблизно 60 фунтів на кубічний фут (pcf) (приблизно 960 кг/м3).\n10. Композитна гіпсова плита за будь-яким з пп. 7-9, де перший та другий зв’язувальні шари сформовані з однієї чи більше гідросумішей, при цьому кількість гідросуміші, яку використано для формування першою га другого зв'язувальних шарів, складає від приблизно 10 до приблизно 16 мас. % від загальної маси гідросуміші, яку використано для формування затужавілого гіпсового осердя та першого і другого зв'язувальних шарів.\n11. Композитна гіпсова плита за будь-яким з пп. 1-10, де суха густина плити становить від приблизно 24 фунтів на кубічний фут (pcf) (приблизно 380 кг/м3) до приблизно 35 фунтів на кубічний фут (pcf) (приблизно 560 кг/м3).\n12. Композитна гіпсова плита за будь-яким з пп. 1-11, де затужавіле гіпсове осердя сформоване з гідросуміші, яка містить воду, штукатурку, піну та\n(i) крохмаль у кількості від приблизно 0,5 до приблизно 10 мас. % від маси штукатурки, де крохмаль є ефективним для підвищення міцності осердя гіпсової плити відносно міцності осердя гіпсової плити без крохмалю,\n(ii) триметафосфатну сполуку, вибрану з групи, яка включає триметафосфат натрію, триметафосфат калію, триметафосфат літію та триметафосфат амонію, при цьому триметафосфатна сполука присутня у кількості від приблизно 0,12 до приблизно 0,4 мас. % від маси штукатурки,\n(iii) нафталінсульфонатний диспергатор у кількості від приблизно 0,1 до приблизно 3,0 мас. % від маси штукатурки, або\n(iv) будь-яку комбінацію (і)-(ііі).\n13. Композитна гіпсова плита за п. 12, де крохмаль являє собою пептизований крохмаль.\n14. Композитна гіпсова плита за будь-яким з пп. 1-13, де плита, при товщині приблизно 1/2 дюйма (приблизно 1,3 см), має\n(i) суху масу до приблизно 1400 lb/MSF (приблизно 6,8 кг/м2),\n(ii) стійкість до висмикування цвяха принаймні 65 lb (29 кг), як визначено згідно з ASTM С473,\n(iii) середню міцність на згин принаймні 36 lb (16 кг) у машинному напрямку та/або 107 lb (48,5 кг) у поперечному напрямку, як визначено згідно з ASTM С473, або\n15. Спосіб виготовлення композитної гіпсової плити, який включає стадії, на яких:\n(a) змішують принаймні воду і штукатурку та, необов′язково, піну з утворенням першої гідросуміші;\n(b) наносять частину першої гідросуміші (а) на перший вкривальний лист з утворенням першого зв'язувального шару, який має товщину від приблизно 2 мл (приблизно 0,05 мм) до менше ніж приблизно 7 мл (приблизно 0,2 мм);\n(c) додають піну до принаймні частини першої гідросуміші (а) та перемішують з утворенням другої гідросуміші, де друга гідросуміш містить більшу кількість піни, ніж перша гідросуміш, та має меншу вологу густину, ніж перша гідросуміш;\n(d) наносять другу гідросуміш (с) на перший зв'язувальний шар з утворенням\n(e) нарізають панель у плиту із заданими розмірами; і\n(f) висушують плиту;\nзатужавіле гіпсове осердя сформоване з другої гідросуміші (с) та має суху густину, меншу за суху густину першого зв′язувального шару з різницею принаймні приблизно 10 фунтів на кубічний фут (pcf) (приблизно 160 кг/м3);\nплита має суху густину приблизно 35 фунтів на кубічний фут (pcf (приблизно 560 кг/м3) або менше; та\nзатужавіле гіпсове осердя має середню міцність осердя принаймні приблизно 11 фунтів (приблизно 5 кг), як визначено згідно з ASTM С473.\n16. Спосіб виготовлення композитної гіпсової плити, який включає стадії, на яких:\n(a) змішують принаймні воду і штукатурку та, необов'язково, піну з утворенням першої гідросуміші;\n(b) наносять частину першої гідросуміші (а) на перший вкривальний лист з утворенням першого зв'язувального шару, який має товщину від приблизно 2 мл (приблизно 0,05 мм) до менше ніж приблизно 7 мл ( приблизно 0,2 мм);\nзатужавіле гіпсове осердя сформоване з другої гідросуміші (с) та має суху густину, меншу за суху густину першого зв'язувального шару з різницею принаймні приблизно 10 фунтів на кубічний фут (pcf) (приблизно 160 кг/м3);\nплита має суху густину приблизно 35 фунтів на кубічний фут (pcf) (приблизно 560 кг/м3) або менше; та\nплита має співвідношення сухої густини (pcf) та середньої міцності осердя (lb) менше ніж приблизно 3,2, при цьому міцність осердя визначають згідно з ASTM С473.\n17. Спосіб виготовлення композитної гіпсової плити, який включає стадії, на яких:\n(d) наносять другу гідросуміш (с) на перший зв'язувальний шар з утворенням панелі;\nплита мас суху густину приблизно 35 фунтів на кубічний фут (pcf) (приблизно 560 кг/м3) або менше; та\n18. Спосіб за будь-яким з пп. 15-17, де затужавіле гіпсове осердя має середню міцність осердя принаймні приблизно 11 фунтів (приблизно 5 кг), як визначено згідно з ASTM С473, і\nкількість гідросуміші, використаної для утворення першого зв’язувального шару панелі, становить від приблизно 4 до приблизно 9 мас. % від загальної маси гідросуміші, використаної для утворення другої гідросуміші (с) та першого зв'язувального шару панелі.\n19. Спосіб за будь-яким з пп. 15-18, який додатково включає стадію, на якій наносять частину першої гідросуміші (а) на другий вкривальний лист з утворенням другого зв’язувальною шару, який має товщину від приблизно 2 міл. (приблизно 0,05 мм) до менше ніж приблизно 7 міл. (приблизно 0,2 мм), та розміщують покритий гідросумішшю другий вкривальний лист на нанесеній другій гідросуміші (с), при цьому суха густина затужавілого гіпсового осердя є меншою за суху густину другого зв'язувального шару з різницею принаймні приблизно 10 фунтів на кубічний фут (pcf) (приблизно 160 кг/м3).\n20. Спосіб за п. 19, де кількість гідросуміші, використаної для утворення першого та другого зв’язувальних шарів панелі, становить від приблизно 10 до приблизно 16 мас. % від загальної маси гідросуміші, використаної для утворення другої гідросуміші (с) та першого і другого зв’язувальних шарів панелі.\n21. Спосіб за будь-яким з пп. 15-20, де суха густина плити становить від приблизно 24 фунтів на кубічний фут (pcf) (приблизно 380 кг/м3) до приблизно 35 фунтів на кубічний фут (pcf) (приблизно 560 кг/м3).\nРеферат: Композитний гіпсокартонний лист включає спінене затужавіле гіпсове осердя низької густини, верхній неспінений (або зі зниженим спіненням) зв'язувальний шар високої густини та нижній неспінений (або зі зниженим спіненням) зв'язувальний шар високої густини, верхній вкривальний лист, зв'язаний зі спіненим затужавілим гіпсовим осердям низької густини верхнім неспіненим (або зі зниженим спіненням) зв'язувальним шаром високої густини, та нижній вкривальний лист, зв'язаний зі спіненим затужавілим гіпсовим осердям низької густини нижнім неспіненим (або зі зниженим спіненням) зв'язувальним шаром високої густини. Спінене гіпсове осердя та неспінені (або зі зниженим спіненням) зв'язувальні шари виконують з гіпсової гідросуміші, яка включає штукатурку, пептизований крохмаль та, в оптимальному варіанті, нафталінсульфонатний диспергатор та триметафосфат натрію. Спінене гіпсове осердя має густину, меншу, ніж приблизно 30 pcf, при застосуванні мильної піни у гіпсовмісній гідросуміші. Гіпсокартонний лист є легким і має високу міцність. Також пропонується спосіб виготовлення гіпсокартонного листа. UA 110812 C2 (12) UA 110812 C2 UA 110812 C2 5 10 15 20 25 30 35 40 45 50 55 60 Цей винахід стосується унікальних легких композитних гіпсокартонних листів, які мають високу міцність. Він також стосується способу виготовлення таких легких композитних гіпсокартонних листів з застосуванням унікальної гіпсовмісної гідросуміші для утворення спіненого затужавілого гіпсового осердя низької густини та неспінених (або зі зниженим спіненням) зв'язувальних шарів високої густини, які зв'язують верхній та нижній вкривальні листи з осердям. Деякі властивості гіпсу (двоводного сульфату кальцію) роблять його дуже популярним для застосування у виготовленні промислових та будівельних продуктів, таких, як гіпсокартонна плита. Гіпс є поширеною і загалом недорогою сировиною, яка, завдяки процесові зневоднення та відновлення вологовмісту, може відливатися, пресуватися або іншим чином формуватися у потрібні форми. Основним матеріалом, з якого виготовляють гіпсокартонну плиту та інші гіпсові продукти, є напівводна форма сульфату кальцію (СaSO4·1/2Н2О), загальновідома як "штукатурка", яку виробляють шляхом термічного перетворення дигідратної форми сульфату кальцію (СaSO4·2Н2О), з якої видаляють 1-1/2 молекули води. Традиційні гіпсовмісні продукти, такі, як гіпсокартонна плита, мають багато переваг, такі як низька вартість та добра технологічність. Різні вдосконалення були досягнуті при виготовленні гіпсовмісних продуктів з застосуванням крохмалів як інгредієнтів у гідросумішах, які застосовують для виготовлення таких продуктів. Наприклад, пептизований крохмаль може підвищувати міцність на згин та міцність на стискання гіпсовмісних продуктів, включаючи гіпсокартонну плиту. Відома гіпсокартонна плита містить крохмаль у кількості, меншій за 10 lbs/MSF. Також існує необхідність у застосуванні суттєвої кількості води у гіпсових гідросумішах, які містять пептизований крохмаль, для забезпечення належної текучості гідросуміші. На жаль, більшість цієї води зрештою має відганятися шляхом висушування, і цей процес є дорогим через високу вартість палива, яке застосовують у процесі висушування. Етап висушування також вимагає багато часу. Було виявлено, що застосування нафталінсульфонатних диспергаторів може підвищувати текучість гідросумішей, що дозволяє подолати проблему потреби у воді. Крім того, також було виявлено, що нафталінсульфонатні диспергатори, якщо застосовуються у достатньо великій кількості, можуть зшиватися з пептизованим крохмалем для зв'язування кристалів гіпсу після висушування, таким чином, збільшуючи міцність гіпсового композита у сухому стані. Раніше триметафосфатні солі не визнавались як такі, що впливають на потребу гіпсової гідросуміші у воді. Однак авторами даного винаходу було виявлено, що підвищення рівня триметафосфатної солі до раніше невідомого рівня у присутності специфічного диспергатора дозволяє досягати належної текучості гідросуміші з несподівано зменшеною кількістю води, навіть у присутності великої кількості крохмалю. Звичайно, це є дуже бажаним, оскільки, у свою чергу, знижує витрату палива на висушування, а також технологічний час, пов'язаний з наступними етапами процесу видалення води. Таким чином, авторами даного винаходу також було виявлено, що міцність гіпсокартонного листа у сухому стані може бути підвищена шляхом застосування нафталінсульфонатного диспергатора у комбінації з пептизованим крохмалем у гідросуміші, яку застосовують для виробництва гіпсокартону. Традиційні гіпсокартонні плити мають достатню міцність для обробки і відповідають стандартним вимогам випробування, таким, як висмикування цвяха (77 1b) та міцність осердя (11 1b). Однак, традиційні гіпсокартонні плити є важкими і зазвичай важать до 1600-1700 lb/MSF. Як би було знайдено спосіб вироблення високоміцної гіпсокартонної плити, при якому маса (та густина) плити є суттєво зниженою, без негативного впливу на характеристики висмикування цвяха та твердості, це було б корисним внеском у галузь. Виробникам гіпсокартонних плит також відомо, що для сприяння зчепленню або зв'язуванню паперових вкривальних листів з затужавілим гіпсовим осердям можуть застосовуватися зв'язувальні шари. Як правило, ці зв'язувальні шари є відносно товстими, від приблизно 7 мл до приблизно 25 мл, і навіть до 50 мл. Тонкіші зв'язувальні шари буває важче наносити, і вони мають інші недоліки. На жаль, застосування цих товстих зв'язувальних шарів може знижувати міцність осердя у готовій гіпсокартонній плиті. Кінцева густина цих висушених зв'язувальних шарів може перебувати у межах від приблизно 70 pcf до приблизно 90 pcf. Термін "pcf' означає 3 фунти на кубічний фут (lb/ft ). Якби було знайдено спосіб виготовлення затужавілого гіпсокартонного листа низької густини з застосуванням тонкіших, легших зв'язувальних шарів без зашкодження міцності осердя або іншим важливим властивостям плити, це було б корисним внеском у галузь. Винахід в цілому стосується легких композитних гіпсових плит, які включають спінене затужавіле гіпсове осердя низької густини, яке має верхню поверхню та нижню поверхню, причому спінене затужавіле гіпсове осердя низької густини виготовляють, застосовуючи 1 UA 110812 C2 5 10 15 20 25 30 35 40 45 50 55 60 гіпсовмісну гідросуміш, яка включає штукатурку, та, відносно маси штукатурки, пептизований крохмаль у кількості приблизно 0,5-10 мас. %, нафталінсульфонатний диспергатор у кількості приблизно 0,1-3,0 мас. % та триметафосфат натрію у кількості приблизно 0,12-0,4 мас. %, причому легка композитна гіпсова плита також включає верхній неспінений (або зі зниженим спіненням) зв'язувальний шар високої густини, який вкриває верхню поверхню спіненого затужавілого гіпсового осердя низької густини, нижній неспінений (або зі зниженим спіненням) зв'язувальний шар високої густини, який вкриває нижню поверхню спіненого затужавілого гіпсового осердя низької густини, верхній вкривальний лист та нижній вкривальний лист, причому верхній вкривальний лист зв'язується зі спіненим затужавілим гіпсовим осердям низької густини верхнім неспіненим (або зі зниженим спіненням) зв'язувальним шаром високої густини, і нижній вкривальний лист зв'язується зі спіненим затужавілим гіпсовим осердям низької густини нижнім неспіненим (або зі зниженим спіненням) зв'язувальним шаром високої густини. Верхній та нижній неспінені (або зі зниженим спіненням) зв'язувальні шари високої густини легкої композитної гіпсової плити складають від приблизно 10 мас. % до приблизно 16 мас. % від загальної кількості гіпсовмісної гідросуміші. В оптимальному варіанті виконання верхній неспінений (або зі зниженим спіненням) зв'язувальний шар високої густини, який вкриває верхню поверхню спіненого затужавілого гіпсового осердя низької густини, складає приблизно 6 % - 9 мас. % від загальної кількості гіпсовмісної гідросуміші, і нижній неспінений (або зі зниженим спіненням) зв'язувальний шар високої густини, який вкриває нижню поверхню спіненого затужавілого гіпсового осердя низької густини, складає приблизно 4 % - 6 мас. % від загальної кількості гіпсовмісної гідросуміші. Несподівано було виявлено, що виготовлення спіненого затужавілого гіпсового осердя низької густини з застосуванням тонкіших, легших верхнього та нижнього неспінених (або зі зниженим спіненням) зв'язувальних шарів високої густини для досягнення належного зв'язування важкого верхнього (лицьового) вкривального листа на нижнього (заднього) вкривального листа, може забезпечувати композитний гіпсокартонний лист, який має стійкість до висмикування цвяха, міцність осердя та міцність листа. Композитний гіпсокартонний лист згідно з даним винаходом включає спінене затужавіле гіпсове осердя низької густини, яке має верхню поверхню та нижню поверхню, верхній неспінений (або зі зниженим спіненням) зв'язувальний шар високої густини, який вкриває верхню поверхню спіненого затужавілого гіпсового осердя низької густини, верхній (або лицьовий) вкривальний лист, який має повернуту до спіненого затужавілого гіпсового осердя низької густини поверхню, верхній вкривальний лист зв'язується зі спіненим затужавілим гіпсовим осердям низької густини верхнім неспіненим (або зі зниженим спіненням) зв'язувальним шаром високої густини, нижній неспінений (або зі зниженим спіненням) зв'язувальний шар високої густини, який вкриває нижню поверхню спіненого затужавілого гіпсового осердя низької густини, та нижній (або задній) вкривальний лист, який має повернуту до спіненого затужавілого гіпсового осердя низької густини поверхню, нижній вкривальний лист зв'язується зі спіненим затужавілим гіпсовим осердям низької густини нижнім неспіненим (або зі зниженим спіненням) зв'язувальним шаром високої густини. В оптимальному варіанті верхній вкривальний лист є папером, який має масу приблизно 60 lb/MSF (товщину приблизно 18 мл). Крім того, верхній (лицьовий) вкривальний лист та нижній (задній) вкривальний лист є практично паралельними відносно до спіненого затужавілого гіпсового осердя низької густини. Спінене затужавіле гіпсове осердя низької густини виконують зі спіненої гіпсової гідросуміші, яка містить штукатурку, і включає пептизований крохмаль та в оптимальному варіанті, нафталінсульфонатний диспергатор, а також, в оптимальному варіанті, триметафосфат натрію. Верхній та нижній неспінені (або зі зниженим спіненням) зв'язувальні шари високої густини можуть складати від приблизно 10 % до приблизно 16 % від загальної кількості гіпсової гідросуміші. Згідно з одним варіантом виконання даного винаходу, пропонується готовий композитний гіпсокартонний лист з гіпсовмісних гідросумішей, які містять штукатурку, пептизований крохмаль, нафталінсульфонатний диспергатор та триметафосфат натрію. Нафталінсульфонатний диспергатор є присутнім у кількості приблизно 0,1 %-3,0 мас. % від маси сухої штукатурки. Пептизований крохмаль є присутнім у кількості принаймні від приблизно 0,5 мас. % до приблизно 10 мас. % від маси сухої штукатурки у композиції. Триметафосфат натрію є присутнім у кількості приблизно 0,12 %-0,4 мас. % від маси сухої штукатурки у композиції. До інших інгредієнтів, які можуть застосовуватись у гідросуміші, належать зв'язувальні речовини, паперове волокно, скловолокно та прискорювачі. Мильну піну, яка забезпечує повітряні порожнини, додають до щойно складених гіпсовмісних гідросумішей для 2 UA 110812 C2 5 10 15 20 25 30 35 40 45 50 55 сприяння зниженню густини спіненого затужавілого гіпсового осердя низької густини у готовому гіпсовмісному продукті, наприклад, гіпсокартонній плиті або композитному гіпсокартонному листі. Комбінація, яка складається з приблизно від 0,5 мас. % до приблизно 10 мас. % пептизованого крохмалю, від приблизно 0,1 мас. % до приблизно 3,0 мас. % нафталінсульфонатного диспергатора та щонайменше з принаймні приблизно від 0,12 мас. % до приблизно 0,4 мас. % триметафосфатної солі (усе - від маси сухої штукатурки, застосованої у гіпсовій гідросуміші), несподівано значною мірою підвищує текучість гіпсової гідросуміші. Це суттєво знижує кількість води, яка вимагається для утворення гіпсової гідросуміші з достатньою текучістю, яка має застосовуватися при виготовленні гіпсовмісних продуктів, таких, як гіпсокартонна плита. Вважається, що рівень триметафосфатної солі, який є принаймні приблизно вдвічі більшим, ніж у стандартних композиціях (як триметафосфат натрію), підвищує активність нафталінсульфонатного диспергатора. Повітряні порожнини можуть зменшувати силу зв'язування між спіненим затужавілим гіпсовим осердям низької густини та вкривальними листами. Оскільки більше половини композитних гіпсокартонних листів за об'ємом може складатися з повітряних порожнин через піну, піна може перешкоджати зв'язуванню між спіненим затужавілим гіпсовим осердям низької густини та паперовими вкривальними листами. Ця проблема долається шляхом забезпечення неспіненого (або зі зниженим спіненням) зв'язувального шару високої густини на поверхнях верхнього вкривального листа та нижнього вкривального листа, які містять гіпсове осердя, перед нанесенням вкривальних листів на осердя. Склад цієї композиції неспіненого або, в альтернативному варіанті, зі зниженим спіненням, зв'язувального шару високої густини, як правило, є таким самим, що й склад композиції осердя з гіпсової гідросуміші, за винятком того, що до неї або не додають мила, або додають суттєво знижену кількість мила (піни). Необов'язково для утворення цього зв'язувального шару піна може механічно видалятися з композиції осердя, або може наноситись інша безпінна композиція на межі спіненого затужавілого гіпсового осердя низької густини/вкривального паперу. Мильна піна вимагається для включення та регулювання розміру та розподілу повітряних порожнин (бульбашок) у спіненому затужавілому гіпсовому осерді і для регулювання густини спіненого затужавілого гіпсового осердя. Оптимальний діапазон вмісту мила у затужавілому гіпсовому осерді становить від приблизно 0,2 lb/MSF до приблизно 0,7 lb/MSF; ще кращий рівень вмісту мила становить від приблизно 0,3 lb/MSF до приблизно 0,5 lb/MSF. Хоча в оптимальному варіанті у неспінених зв'язувальних шарах високої густини мила взагалі не застосовують, якщо у зв'язувальних шарах високої густини зі зниженим спіненням застосовують мило, його кількість має становити приблизно 5 мас. % або менше від кількості мила, яке застосовують для виготовлення спіненого затужавілого гіпсового осердя низької густини. Неспінена або зі зниженим спіненням, тобто, частина гіпсовмісної гідросуміші високої густини, яку застосовують у зв'язувальному шарі, складає приблизно 10-16 мас. % (вологої) гідросуміші, яку застосовують у виготовленні готової плити. В оптимальному варіанті виконання 6-9 мас. % гідросуміші застосовують як верхній неспінений (або зі зниженим спіненням) зв'язувальний шар високої густини, і 4-7 мас. % гідросуміші застосовують як нижній неспінений (або зі зниженим спіненням) зв'язувальний шар високої густини. Присутність верхнього та нижнього неспінених (або зі зниженим спіненням) зв'язувальних шарів високої густини забезпечує поліпшене зв'язування між верхнім та нижнім вкривальними листами та спіненим затужавілим гіпсовим осердям низької густини. Волога густина неспіненого зв'язувального шару високої густини може становити приблизно 80-85 pcf. Суха (кінцева) густина неспіненого (або зі зниженим спіненням) зв'язувального шару високої густини може становити приблизно 45-70 pcf. Крім того, товщина неспінених (або зі зниженим спіненням) зв'язувальних шарів високої густини згідно з даним винаходом становить від приблизно 2 мл до 7 мл. В оптимальному варіанті вкривальні листи виконують з паперу, як у традиційній гіпсокартонній плиті, хоча можуть застосовуватися й інші вкривальні листові матеріали, відомі спеціалістам у даній галузі (наприклад, скловолоконні покриття). Однак особливо важкі паперові вкривальні листи у варіантах виконання даного винаходу переважно застосовують як верхні (лицеві) вкривальні листи. Прикладами вкривального листового паперу є Manila 7-шарова та News-Line 5-шарова від United States Gypsum Corporation, Чикаго, Іллінойс; та Grey-Back 3шарова та Manila Ivory 3-шарова від Caraustar, Ньюпорт, Індіана. Оптимальним нижнім вкривальним листовим папером є 5-шарова News-Line (наприклад, 42-46 lb/MSF). Оптимальним верхнім вкривальним листовим папером є Manila 7-шарова. Найкращим верхнім вкривальним листовим папером є важкий папір Manila (60 lb/MSF, товщина 18 мл) від Caraustar, Ньюпорт, 3 UA 110812 C2 5 10 15 20 25 30 35 Індіана. Перевагу також віддають іншому важкому товстому паперові, який має товщину приблизно 15-20 мл. Волоконні покриття також можуть застосовуватись як один або обидва вкривальні листи. В оптимальному варіанті волоконні покриття є нетканими скловолоконними покриттями, у яких волокна скловолокна є зв'язаними між собою адгезивом. У найкращому варіанті неткані скловолоконні покриття мають важкі смоляні покрівельні шари. Наприклад, можуть застосовуватися неткані скловолоконні покриття Duraglass від Johns-Manville, які мають масу 2 приблизно 1,5 lb/100 ft , з приблизно 40-50 % маси покриття, які складає смоляне покриття. Слід зазначити, що у виробництві традиційної гіпсокартонної плити верхній або вкривальний папір укладається й просувається уздовж конвеєрної лінії першим і, таким чином, являє собою те, що серед спеціалістів називається "низом" процесу, незважаючи на контактування та формування верхнього або лицьового шару гіпсокартонного продукту. І навпаки, нижній або задній папір наносять у виробничому процесі останнім і називають "верхом" процесу. Такі ж самі умовні позначення застосовують при формуванні та виготовленні композитних гіпсокартонних листів згідно з даним винаходом. Нижче робиться посилання на Приклад 7В. В оптимальному варіанті у гіпсовмісних гідросумішах, приготовлених згідно з даним винаходом, застосовують нафталінсульфонатний диспергатор. До нафталінсульфонатних диспергаторів, які застосовують згідно з даним винаходом, належать полінафталінсульфонова кислота та її солі (полінафталінсульфонати) та похідні, які є продуктами конденсації нафталінсульфонових кислот та формальдегіду. Особливо бажаними полінафталінсульфонатами є нафталінсульфонати натрію та кальцію. Середня молекулярна маса нафталінсульфонатів може становити від приблизно 3000 до 27000, хоча в оптимальному варіанті молекулярна маса становить приблизно від 8000 до 22000, у ще кращому варіанті молекулярна маса становить приблизно від 12,000 до 17000. Як комерційний продукт, диспергатор вищої молекулярної маси має вищу в'язкість і нижчий вміст твердих речовин порівняно з диспергатором нижчої молекулярної маси. До корисних нафталінсульфонатів належать DILOFLO від GEO Specialty Chemicals, Клівленд, Огайо; DAXAD від Hampshire Chemical Corp., Лексингтон, Массачусетс; та LOMAR D від GEO Specialty Chemicals, Лафайєт, Індіана. Нафталінсульфонати в оптимальному варіанті застосовують як водні розчини з вмістом твердих речовин, наприклад, у межах 35-55 мас. %. Найбільшу перевагу віддають застосуванню нафталінсульфонатів у формі водного розчину з вмістом твердих речовин, наприклад, у межах приблизно 40-45 мас. %. В альтернативному варіанті у відповідних випадках нафталінсульфонати можуть застосовуватись у формі сухої твердої речовини або порошку, такі, як, наприклад, LOMAR D. Полінафталінсульфонати, які застосовують згідно з даним винаходом, мають загальну структуру (І): CH2 SO3M 40 45 50 n , (I) де n є >2, і М є натрієм, калієм, кальцієм і т. ін. Нафталінсульфонатний диспергатор, в оптимальному варіанті - у формі приблизно 45 мас. % розчину у воді, застосовують у межах від приблизно 0,5 % до приблизно 3,0 мас. % від маси сухої штукатурки, яка застосовується у складі гіпсового композита. Ще кращий діапазон для нафталінсульфонатного диспергатора становить від приблизно 0,5 % до приблизно 2,0 мас. % від маси сухої штукатурки, і найкращий діапазон становить від приблизно 0,7 % до приблизно 2,0 мас. % від маси сухої штукатурки. Натомість відома гіпсокартонна плита містить цей диспергатор на рівні приблизно 0,4 мас. % або менше від маси сухої штукатурки. Іншими словами, нафталінсульфонатний диспергатор, за сухою масою, може застосовуватись у межах від приблизно 0,1 % до приблизно 1,5 мас. % від маси сухої штукатурки, яка застосовується у гіпсовому композиті. Ще кращий діапазон нафталінсульфонатного диспергатора, за масою сухих твердих речовин, становить від приблизно 0,25 % до приблизно 0,7 мас. % від маси сухої штукатурки, і найкращий діапазон (за масою сухих твердих речовин) становить від приблизно 0,3 % до приблизно 0,7 мас. % від маси сухої штукатурки. 4 UA 110812 C2 5 10 15 20 25 30 35 40 45 50 55 Гіпсовмісна гідросуміш необов'язково може містити триметафосфатну сіль, наприклад, триметафосфат натрію. Згідно з даним винаходом, може застосовуватися будь-який водорозчинний метафосфат або поліфосфат. В оптимальному варіанті застосовують триметафосфатну сіль, включаючи подвійні солі, тобто, триметафосфатні солі, які мають два катіони. До триметафосфатних солей, яким віддають особливу перевагу, належать триметафосфат натрію, триметафосфат калію, триметафосфат кальцію, триметафосфат натрію та кальцію, триметафосфат літію, триметафосфат амонію і т. ін., або їх комбінації. Оптимальною триметафосфатною сіллю є триметафосфат натрію. Перевагу віддають застосуванню триметафосфатної солі у формі водного розчину, наприклад, у межах приблизно 10-15 мас. % вміст твердих речовин. Також можуть застосовуватися інші циклічні або ациклічні поліфосфати, як описано у патенті США № 6,409,825, виданому Yu et al., який включено авторами шляхом посилання. Триметафосфат натрію є відомою домішкою у гіпсовмісних композиціях, хоча його зазвичай застосовують у межах від приблизно 0,05 % до приблизно 0,08 мас. % від маси сухої штукатурки, застосованої у гіпсовій гідросуміші. У варіантах виконання даного винаходу триметафосфат натрію (або інший водорозчинний метафосфат або поліфосфат) може бути присутнім у межах від приблизно 0,12 % до приблизно 0,4 мас. % від маси сухої штукатурки, застосованої у гіпсовому композиті. Оптимальний діапазон для триметафосфату натрію (або іншого водорозчинного метафосфату або поліфосфату) становить від приблизно 0,12 % до приблизно 0,3 мас. % від маси сухої штукатурки, застосованої у гіпсовому композиті. Існує дві форми штукатурки: альфа та бета. Ці два типи штукатурки одержують різними способами кальцинування. Згідно з даним винаходом, може застосовуватися бета- або альфаформа штукатурки. У гіпсовмісних гідросумішах, які приготовляються згідно з даним винаходом, повинні застосовуватися крохмалі, включаючи, зокрема, пептизований крохмаль. Оптимальним пептизованим крохмалем є пептизований кукурудзяний крохмаль, наприклад пептизоване кукурудзяне борошно від Bunge Milling, Сент-Луїс, Міссурі, яке має такий типовий склад: волога 7,5 %, білок 8,0 %, олія 0,5 %, целюлоза 0,5 %, зола 0,3 %; з вологою міцністю 0,48 psi; та 3 вільною об'ємною густиною 35,0 lb/ft . Пептизований кукурудзяний крохмаль має застосовуватись у кількості принаймні від приблизно 0,5 мас. % до приблизно 10 мас. % від маси сухої штукатурки, яку застосовують у гіпсовмісній гідросуміші. Авторами даного винаходу також було виявлено, що несподіване збільшення міцності у сухому стані (зокрема, у гіпсокартоні) може бути досягнуте через застосування принаймні від приблизно 0,5 мас. % до приблизно 10 мас. % пептизованого крохмалю (в оптимальному варіанті - пептизованого кукурудзяного крохмалю) у присутності приблизно від 0,1 мас. % до 3,0 мас. % нафталінсульфонатного диспергатора (рівень крохмалю та нафталінсульфонату від маси сухої штукатурки, присутньої у композиції). Цей несподіваний результат може бути досягнутий незалежно від присутності водорозчинного метафосфату або поліфосфату. Крім того, несподівано було виявлено, що пептизований крохмаль може застосовуватись у висушеній гіпсокартонній плиті, виготовленій згідно з даним винаходом, у кількості принаймні приблизно 10 lb/MSF або більше, і при цьому може бути досягнута висока міцність та низька маса. Ефективним виявився рівень 35-45 lb/MSF пептизованого крохмалю у гіпсокартонній плиті. Наприклад, Композиція В, як показано нижче у Таблицях 1 та 2, включає 45 lb/MSF, забезпечувала масу плити 1042 Ib/MSF при відмінній міцності. У цьому прикладі (Композиція В) нафталінсульфонатний диспергатор у формі розчину у воді 45 мас. % застосовували у кількості 1,28 мас. %. Ще один несподіваний ефект завдяки винаходові може бути досягнутий, коли комбінацію нафталінсульфонатного диспергатора та триметафосфатної солі комбінують з пептизованим кукурудзяним крохмалем та, необов'язково, паперовим волокном або скловолокном. Гіпсокартонна плита, виготовлена з композицій, які містять ці три інгредієнти, має підвищену міцність та зменшену масу і є більш бажаною з економічної точки зору завдяки зниженій потребі у воді для її виробництва. У гіпсовмісних композиціях, згідно з даним винаходом, можуть застосовуватися прискорювачі, як описано у патенті США № 6,409,825, виданому Yu et al., який включено авторами шляхом посилання. Один прийнятний термостійкий прискорювач (HRA) може бути одержаний шляхом сухого подрібнення природного гіпсу (двоводного сульфату кальцію). Для одержання цього HRA застосовують невелику кількість додатків (зазвичай приблизно 5 мас. %), таких, як цукор, декстроза, борна кислота та крохмаль. У даний час перевагу віддають цукрові або декстрозі. Ще одним корисним прискорювачем є "кліматично стабілізований прискорювач" 5 UA 110812 C2 5 10 15 або "кліматично стійкий прискорювач" (CSA), як описано у патенті США № 3,573,947, який включено авторами шляхом посилання. Співвідношення води/штукатурки (w/s) є важливим параметром, оскільки надлишок води зрештою повинен відганятися шляхом нагрівання. У варіантах виконання даного винаходу оптимальне співвідношення води/штукатурки зазвичай становить від приблизно 0,7 до приблизно 1,3. Ще краще співвідношення води/штукатурки у більшості композицій гіпсових гідросумішей має становити 0,8-1,2. До інших додатків гіпсових гідросумішей можуть належати прискорювачі, зв'язувальні речовини, гідрофобізатори, паперові або скляні волокна та інші відомі складові. Представлені нижче приклади додатково пояснюють винахід. Вони не повинні розглядатись як такі, що якимось чином обмежують обсяг винаходу. ПРИКЛАД 1 Зразки композицій гіпсових гідросумішей Композиції гіпсових гідросумішей показано нижче у Таблиці 1. Усі значення у Таблиці 1 виражено як масовий відсоток від маси сухої штукатурки. Значення у круглих дужках означають суху масу у фунтах (lb/MSF). Таблиця 1 Компонент Штукатурка (lb/MSF) Триметафосфат натрію Диспергатор (нафталінсульфонат) Пептизований крохмаль (сухий порошок) Крохмаль Термостійкий прискорювач (HRA) Скловолокно Паперове волокно Мило* Композиція А (732) 0,20 (1,50) 0,18 (1,35) 2,7 (20) 0,41 (3,0) (15) 0,27 (2,0) 0 0,03 (0,192) Композиція В (704) 0,30 (2,14) 1 0,58 (4,05) 6,4 (45) 0 (15) 0,28 (2,0) 0,99 (7,0) 0,03 (0,192) 805 1,10 852 1,21 Загальна кількість води (1b.) Співвідношення води/штукатурки * Застосовують для попереднього утворення піни. 1 1,28 мас. % як 45 % водний розчин. 20 25 30 ПРИКЛАД 2 Виготовлення гіпсокартонних плит Зразки гіпсокартонних плит виготовляли згідно з патентами США №№ 6,342,284, виданим Yu et al., та 6,632,550, виданим Yu et al., які включено авторами шляхом посилання. Виготовлення включає окреме утворення піни та включення піни у гідросуміш усіх інших інгредієнтів, як описано у Прикладі 5 цих патентів. Результати випробувань гіпсокартонних плит, виготовлених з застосуванням Композицій А та В за Прикладом 1, та нормальної контрольної плити показано нижче у Таблиці 2. У цьому прикладі та інших представлених нижче прикладах випробування на стійкість до висмикування цвяха, міцність осердя та міцність на згин здійснювали згідно з ASTM С-473. Крім того, слід зазначити, що типова гіпсокартонна плита має товщину приблизно ½ і має масу приблизно від 1600 до 1800 фунтів на 1000 квадратних футів матеріалу або lb/MSF. ("MSF" є стандартною, прийнятою у галузі абревіатурою для тисячі квадратних футів; це є мірою площі для коробок, гофрованих матеріалів та гіпсокартону). 6 UA 110812 C2 Таблиця 2 Результат лабораторного випробування Маса плити (lb/MSF) Стійкість до висмикування цвяха (lb) Міцність осердя (lb) Навантаження зчеплення у вологому стані (lb) Порушення зчеплення у вологому стані (%) Міцність на згин, лицьовою стороною вгору (MD) (lb) Міцність на згин, лицьовою стороною донизу (MD) (lb) Міцність на згин, лицьовою стороною вгору (XMD) (lb) Міцність на згин, лицьовою стороною донизу (XMD)(lb) Контрольна Плита з Плита з плита Композиції А Композиції В 1587 1066 1042 81,7 50,2 72,8 16,3 5,2 11,6 17,3 20,3 15,1 0,6 5 11,1 47 47,2 52,6 51,5 66,7 78,8 150 135,9 173,1 144,4 125,5 165,4 MD: подовжній напрямок XMD: поперечний напрямок. 5 10 15 20 25 Як показано у Таблиці 2, гіпсокартонні плити, виготовлені з застосуванням гідросумішей Композиції А та В, мають значно знижену масу порівняно з контрольною плитою. Також, як можна побачити з Таблиці 1, порівняння плити з Композиції А з плитою з Композиції В є найбільш вражаючим. Співвідношення води/штукатурки (w/s) є подібними у Композиції А та Композиції В. Також у Композиції В застосовують суттєво більшу кількість нафталінсульфонатного диспергатора. Крім того, у Композиції В застосовували значно більше пептизованого крохмалю, приблизно 6 мас. %, більш, ніж 100 % збільшення порівняно з Композицією А, що супроводжується помітним підвищенням міцності. Навіть за цих умов потреба у воді для забезпечення потрібної текучості у гідросуміші композиції В залишається низькою, і різниця складає приблизно 10 % порівняно з Композицією А. Низька потреба у воді в обох композиціях зумовлюється синергетичним ефектом комбінації нафталінсульфонатного диспергатора та триметафосфату натрію у гіпсовій гідросуміші, що підвищує текучість гіпсової гідросуміші, навіть у присутності суттєво вищого рівня пептизованого крохмалю. Як показано у Таблиці 2, плита, виготовлена з застосуванням гідросуміші Композиції В, має суттєво збільшену міцність порівняно з плитою, виготовленою з застосуванням гідросуміші Композиції А. Завдяки включенню підвищеної кількості пептизованого крохмалю у комбінації з підвищеною кількістю нафталінсульфонатного диспергатора та триметафосфату натрію, стійкість до висмикування цвяха у плиті з композиції В поліпшувалася на 45 % порівняно з плитою з Композиції А. Також спостерігалося суттєве збільшення міцності на згин у плиті з Композиції В порівняно з плитою з Композиції А. ПРИКЛАД 3 Випробування зниження ваги гіпсокартонної плити 1/2 дюйма Наступні приклади гіпсокартонних плит (Плити С, D та Е), які включають композиції гідросумішей, та результати випробувань показано нижче у Таблиці 3. Композиції гідросумішей з Таблиці 3 включають головні компоненти гідросумішей. Значення у відсотках виражено як масові відсотки від маси сухої штукатурки. 7 UA 110812 C2 Таблиця 3 Компонент/параметр випробуваної композиції Суха штукатурка (lb/MSF) Прискорювач (lb/MSF) 1 DILOFLO (lb/MSF) Звичайний крохмаль (lb/MSF) Пептизований кукурудзяний крохмаль (lb/MSF) Триметафосфат натрію (lb/MSF) Співвідношення загальної кількості води / штукатурки (w/s) Результати випробувань композиції Суха маса плити (lb/MSF) Стійкість до висмикування цвяха (lb) † 1 5 10 15 20 25 30 Контрольна плита 1300 9,2 4,1 (0,32 %) 5,6 (0,43 %) Плита з Композиції С 1281 9,2 8,1 (0,63 %) 0 Плита з Композиції D 1196 9,2 8,1 (0,68 %) 0 Плита з Композиції Е 1070 9,2 8,1 (0,76 %) 0 0 10 (0,78 %) 10 (0,84 %) 10 (0,93 %) 0,7 (0,05 %) 1,6 (0,12 %) 1,6 (0,13 %) 1,6 (0,15 %) 0,82 0,82 0,82 0,84 1611 1570 1451 1320 85,5 77,2 65,2 77,3 † ASTM стандарт: 77 lb DILOFLO є 45 % розчином нафталінсульфонату у воді. Як показано у Таблиці 3, плити С, D та Е виготовляли з гідросуміші, яка має суттєво збільшену кількість крохмалю, DILOFLO диспергатора та триметафосфату натрію порівняно з контрольною плитою (приблизно дворазове збільшення у відсотках для крохмалю та диспергатора і дво- триразове збільшення для триметафосфату), зі збереженням незмінного співвідношення води/штукатурки. Незважаючи на це, маса плити була значно зменшена, і міцність, яку вимірювали за стійкістю до висмикування цвяха, не зазнала помітного впливу. Таким чином, у цьому прикладі втілення винаходу нова композиція (така, як, наприклад, Плита D) може забезпечувати збільшену кількість крохмалю у придатній для застосування текучій гідросуміші, при збереженні незмінного співвідношення води/штукатурки та достатньої міцності. ПРИКЛАД 4 Тест на кубикову міцність вологого гіпсу Тести на кубикову міцність вологого продукту виконували з застосуванням листової штукатурки Southard CKS від United States Gypsum Corp., Чикаго, Іллінойс, та водопровідної води у лабораторії для визначення вологої міцності на стискання. Застосовували описану нижче процедуру лабораторного випробування. Штукатурку (1000 г), CSА (2 г) та водопровідну воду (1200 мл) при приблизно 70 °F використовували для кожного відливання вологих гіпсових кубиків. Пептизований кукурудзяний крохмаль (20 г, 2,0 % від маси штукатурки) та CSA (2 г, 0,2 % від маси штукатурки) ретельно перемішували у сухому стані спочатку у поліетиленовому пакеті зі штукатуркою перед змішуванням з розчином у водопровідній воді, який містить нафталінсульфонатний диспергатор та триметафосфат натрію. Застосовуваним диспергатором був диспергатор DILOFLO (1,02,0 %, як вказано у Таблиці 4). Також у різній кількості застосовували триметафосфат натрію, як вказано у Таблиці 4. Сухі інгредієнти та водний розчин спочатку комбінували у лабораторному блендері Warning, утвореній суміші давали просочитися протягом 10 с, а потім суміш змішували на низькій швидкості протягом 10 с з метою утворення гідросуміші. Утворені таким чином гідросуміші відливали у три кубічні форми 2"Х2"Х2". Відлиті кубики виймали з форм, зважували й запечатували у поліетиленові пакети для запобігання втраті вологи до здійснення тесту на міцність на стискання. Міцність на стискання вологих кубиків вимірювали за допомогою пристрою ATS і записували як середні показники у фунтах на квадратний дюйм (psi). Нижче представлено отримані результати: 8 UA 110812 C2 Таблиця 4 1 № випробуваного зразка Триметафосфат натрію, г (мас. % від кількості сухої штукатурки) DILOFLO (мас. % від кількості сухої штукатурки) 1 2 3 4 5 6 7 8 9 10 11 12 13 14 15 16 17 18 0 0,5 (0,05) 1 (0,1) 2 (0,2) 4 (0,4) 10 (1,0) 0 0,5 (0,05) 1 (0,1) 2 (0,2) 4 (0,4) 10 (1,0) 0 0,5 (0,05) 1 (0,1) 2 (0,2) 4 (0,4) 10 (1,0) 1,5 1,5 1,5 1,5 1,5 1,5 1,0 1,0 1,0 1,0 1,0 1,0 2,0 2,0 2,0 2,0 2,0 2,0 1 5 10 Міцність на Маса вологого стискання кубика вологого кубика, (2"Х2"Х2"), г psi 183,57 321 183,11 357 183,19 360 183,51 361 183,65 381 183,47 369 184,02 345 183,66 349 183,93 356 182,67 366 183,53 365 183,48 341 183,33 345 184,06 356 184,3 363 184,02 363 183,5 368 182,68 339 DILOFLO є 45 % розчином нафталінсульфонату у воді. Як показано у Таблиці 4, Зразки 4-5, 10-11 та 17 згідно з даним винаходом, які мають рівень триметафосфату натрію у межах приблизно 0,12-0,4 %, в цілому забезпечували відмінну міцність на стискання вологого кубика порівняно зі зразками з триметафосфатом натрію поза цими межами. ПРИКЛАД 5 Заводські випробування легкої гіпсокартонної плити 1/2 дюйми завтовшки Подальші випробування здійснювали (Випробувані плити 1 та 2) з застосуванням композицій гідросумішей, і результати випробувань показано нижче у Таблиці 5. Композиції гідросумішей з Таблиці 5 включають головні компоненти гідросумішей. Значення у відсотках виражено як масові відсотки від маси сухої штукатурки. 9 UA 110812 C2 Таблиця 5 Компонент/параметр випробуваної композиції Контрольна плита 1 Суха штукатурка (lb/MSF) 1308 5,98 (0,457 %) 1 DILOFLO (lb/MSF) Звичайний крохмаль (lb/MSF) Пептизований кукурудзяний крохмаль (lb/MSF) Триметафосфат натрію (lb/MSF) Співвідношення загальної кількості води / штукатурки (w/s) Результати випробувань композиції Суха маса плити (lb/MSF) Стійкість до висмикування цвяха (lb) Міцність на згин, середня (MD)(lb) Міцність на згин, середня (XMD) (lb) Навантаження зчеплення 2 у вологому стані , середнє (lb) Порушення зчеплення у 2,3 вологому стані (%) Заводське випробування композиції, Плита 1 1160 7,98 (0,688 %) Контрольна плита 2 1212 7,18 (0,592 %) Заводське випробування композиції, Плита 2 1120 8,99 (0,803 %) 5,0 (0,38 %) 0 4,6 (0,38 %) 0 2,0 (0,15 %) 10 (0,86 %) 2,5 (0,21 %) 9,0 (0,80 %) 0,7 (0,05 %) 2,0 (0,17 %) 0,6 (0,05 %) 1,6 (0,14 %) 0,79 0,77 0,86 0,84 1619 1456 1553 1443 81,5 82,4 80,7 80,4 41,7 43,7 44,8 46,9 134,1 135,5 146 137,2 19,2 17,7 20,9 19,1 1,6 0,1 0,5 0 † † ASTM стандарт: 77 lb MD: подовжній напрямок XMD: поперечний напрямок 1 DILOFLO є 45 % розчином нафталінсульфонату у воді 2 90 °F/ 90 % відносної вологості 3 Зрозуміло, що за цих умов випробування прийнятним є відсоток порушення 15 12,4 c 1 Міцність на згин, середня (MD) (lb) 55,6 60,3 d 1 Міцність на згин, середня (XMD) (lb) 140,1 142,3 Результат лабораторного випробування * Якщо спеціально не позначено. 1 n=4 MD: подовжній напрямок XMD: поперечний напрямок а ASTM стандарт: 77 lb b ASTM стандарт: 11 lb с ASTM стандарт: 36 lb d ASTM стандарт: 1071b. 5 10 15 Як показано у Таблиці 6, характеристики міцності, яку вимірювали через висмикування цвяха та міцність осердя, перевищували характеристики ASTM стандарту. Виміряна міцність на згин також перевищувала ASTM стандарт. Також у цьому прикладі втілення винаходу нова композиція (така, як, наприклад, випробувані плити 3 та 4) може забезпечувати збільшення триметафосфату та крохмалю у придатній для застосування текучій гідросуміші при збереженні достатньої міцності. ПРИКЛАД 7 Надлегкий композитний гіпсокартонний лист 1/2 дюйма завтовшки. А. Композиція гідросуміші Типову композиція гіпсової гідросуміші для утворення гіпсової композитної плити показано нижче у Таблиці 7. Усі значення у Таблиці 7 виражено як масові відсотки від маси сухої штукатурки. Значення у відсотках представлено за сухою масою у фунтах (lb/MSF). Таблиця 7 Компонент Штукатурка (lb/MSF) триметафосфат натрію Диспергатор (нафталінсульфонат) 2 Пептизований крохмаль Термостійкий прискорювач (HRA) Скловолокно Паперове волокно Мило* Загальна кількість води (lb.) Композиція С (714) 0,315 (2,25) 1 0,630 (4,50) 6,30 (45,0) (15) 0,560 (4,00) 1,12 (8,00) 0,03 (0,192) 931 Співвідношення води/штукатурки 1,30 *3астосовують для попереднього утворення піни. Примітка: 10-14 мас. % гідросуміші не обробляли мильною піною. 1 1,40 мас. % як 45 % водний розчин. 2 Пептизований крохмаль може додаватися як сухий порошок або, в альтернативному варіанті, як 10 % попередньо диспергованого крохмалю у воді (волога крохмальна композиція). 11 UA 110812 C2 5 10 15 20 B. Виготовлення композитних плит з сухим пептизованим крохмалем Композитні плити виготовляли за Прикладом 2, використовуючи вищевказану Композицію С, з нижчезазначеними винятками. Сухий порошковий пептизований кукурудзяний крохмаль застосовували для утворення гідросуміші. Папір Heavy Manila (60 lb/MSF, товщина 0,018 дюйма) застосовували як верхній (лицьовий) вкривальний лист, на який наносили 6-8 мас. % неспіненої гіпсової гідросуміші високої густини, яка має вологу густину 80 pcf, по всій поверхні паперу. Після нанесення головної спіненої гідросуміші наносили нижній (задній) вкривальний лист (папір News-Line-42 lb/MSF, товщина 0,0125 дюйма), який включав на повернутій до гіпсового осердя поверхні 4-6 мас. % неспіненої гіпсової гідросуміші високої густини, яка мала вологу густину 8085 pcf, по всій поверхні паперу. C. Виготовлення композитних плит з вологим пептизованим крохмалем Композитні плити виготовляли, як вказано вище, за винятком того, що пептизований кукурудзяний крохмаль приготовляли у розчині з водою у концентрації 10 % (волога крохмальна композиція). ПРИКЛАД 8 Випробування надлегкого композитного гіпсокартонного листа 1/2 дюйма завтовшки Результати випробування композитних гіпсокартонних листів, виготовлених за Прикладами 7В та 7С, показано нижче у Таблиці 8. У цьому прикладі та інших прикладах випробування стійкості до висмикування цвяха, міцності осердя та міцності на згин здійснювали згідно з ASTM С-473. Зразки випробуваної плити 2×4 фути випробували після витримування в умовах 70 °F/50 % в.в. Таблиця 8 Результат лабораторного випробування Маса плити (lb/MSF) Стійкість до висмикування цвяха (lb) Міцність осердя (lb) Зчеплення паперу з осердям (лицьовий/задній) 25 30 35 40 Пр. 7В. Композитна плита (сухий крохмаль) (n=8) 1041 69,6 9,4 Пр. 7С. Композитна плита (вологий крохмаль) (n=8) 1070 83,1 10,9 Добре/ok Добре/ok Як показано у Таблиці 8, композитна плита за Прикладом 7С переважає ASTM стандарт у стійкості до висмикування цвяха і по суті відповідає стандартові щодо міцності осердя (див. Таблицю 6). Це демонструє, що застосування міцного, важкого вкривального паперу та звичайного заднього паперу, які наклеювали на осердя низької густини з застосуванням неспіненого зв'язувального шару високої густини, може забезпечувати плиту, яка має легку вагу та підвищену міцність. Застосовані форми однини та множини у контексті опису винаходу (зокрема, у контексті представленої нижче формули винаходу) слід розуміти як рівноцінні, якщо спеціально не вказано іншого, або якщо це не заперечується контекстом. Наведення авторами діапазонів значень служить лише як спрощений спосіб посилання на кожне окреме значення, яке охоплюється діапазоном, якщо авторами не вказано іншого, і кожне окреме значення включається до опису так само, як це було б, якби воно було окремо вказане. Усі описані способи можуть здійснюватися у будь-якому порядку, якщо не вказано іншого, або якщо це не заперечується контекстом. Застосування будь-якого і всіх прикладів або відповідних виразів (наприклад, "такий, як") має на меті лише краще пояснення винаходу і не обмежує обсягу винаходу, якщо не заявлено іншого. Жодне формулювання в описі не може тлумачитись як таке, що позначає будь-який незаявлений елемент як суттєвий для практичного втілення винаходу. Авторами описуються оптимальні варіанти виконання винаходу, включаючи найкращий відомий авторам спосіб здійснення винаходу. Слід розуміти, що наведені варіанти є лише прикладами і не повинні розглядатись як такі, що обмежують обсяг винаходу. 45 12 UA 110812 C2 ФОРМУЛА ВИНАХОДУ 5 10 15 20 25 30 35 40 45 50 55 60 1. Композитна гіпсова плита, яка містить: затужавіле гіпсове осердя, що має суху густину; при цьому затужавіле гіпсове осердя прилягає до першого зв'язувального шару, який має суху густину, причому суха густина затужавілого гіпсового осердя є меншою за суху густину першого зв'язувального шару з різницею принаймні приблизно 10 фунтів на кубічний фут (pcf) 3 (приблизно 160 кг/м ); перший зв'язувальний шар, що має товщину від приблизно 2 мл (приблизно 0,05 мм) до менше ніж приблизно 7 мл (приблизно 0,2 мм); при цьому плита має суху густину приблизно 35 фунтів на кубічний фут (pcf) (приблизно 560 3 кг/м ) або менше; та затужавіле гіпсове осердя має середню міцність осердя принаймні приблизно 11 фунтів 3 (приблизно 5 кг ), як визначено згідно з ASTM С473. 2. Композитна гіпсова плита, яка містить: затужавіле гіпсове осердя, що має суху густину; при цьому затужавіле гіпсове осердя прилягає до першого зв'язувального шару, який має суху густину, причому суха густина затужавілого гіпсового осердя є меншою за суху густину першого зв'язувального шару з різницею принаймні приблизно 10 фунтів на кубічний фут (pcf) 3 (приблизно 160 кг/м ); перший зв'язувальний шар, що має товщину від приблизно 2 мл (приблизно 0,05 мм) до менше ніж приблизно 7 мл (приблизно 0,2 мм); при цьому плита має суху густину приблизно 35 фунтів на кубічний фут (pcf) (приблизно 560 3 кг/м ) або менше; та плита має співвідношення сухої густини (pcf) та середньої міцності осердя (lb) менше ніж приблизно 3,2, при цьому міцність осердя визначають згідно з ASTM С473. 3. Композитна гіпсова плита, яка містить: затужавіле гіпсове осердя, що має суху густину; при цьому затужавіле гіпсове осердя прилягає до першого зв'язувального шару, який має суху густину, причому суха густина затужавілого гіпсового осердя є меншою за суху густину першого зв'язувального шару з різницею принаймні приблизно 10 фунтів на кубічний фут (pcf) 3 (приблизно 160 кг/м ); перший зв'язувальний шар, що має товщину від приблизно 2 мл (приблизно 0,05 мм) до менше ніж приблизно 7 мл (приблизно 0,2 мм); при цьому плита має суху густину приблизно 35 фунтів на кубічний фут (pcf) (приблизно 560 3 кг/м ) або менше; та плита, при товщині приблизно 1/2 дюйма (приблизно 1,3 см), має співвідношення стійкості до висмикування цвяха та середньої міцності осердя від приблизно 4 до приблизно 8, при цьому кожен показник визначають згідно з ASTM С473. 4. Композитна гіпсова плита за будь-яким з пп. 1-3, де затужавіле гіпсове осердя має середню міцність осердя принаймні приблизно 11 фунтів (приблизно 5 кг), як визначено згідно з ASTM С473, і перший зв'язувальний шар та затужавіле гіпсове осердя сформовані з однієї чи більше гідросумішей, при цьому кількість гідросуміші, яку використано для формування першого зв'язувального шару, становить від приблизно 4 до приблизно 9 мас. % від загальної маси гідросуміші, яку використано для формування затужавілого гіпсового осердя та першого зв'язувального шару. 5. Композитна гіпсова плита за п. 4, де кількість гідросуміші, яку використано для формування першого зв'язувального шару, становить від приблизно 4 до приблизно 6 мас. % від загальної маси гідросуміші, яку використано для формування затужавілого гіпсового осердя та першого зв'язувального шару. 6. Композитна гіпсова плита за п. 4, де кількість гідросуміші, яку використано для формування першого зв'язувального шару, становить від приблизно 6 до приблизно 9 мас. % від загальної маси гідросуміші, яку використано для формування затужавілого гіпсового осердя та першого зв'язувального шару. 7. Композитна гіпсова плита за будь-яким з пп. 1-6, де затужавіле гіпсове осердя розміщено між першим зв'язувальним шаром та другим зв'язувальним шаром, при цьому суха густина затужавілого гіпсового осердя є меншою, ніж суха густина другого зв'язувального шару з 3 різницею принаймні приблизно 10 фунтів на кубічний фут (pcf) (приблизно 160 кг/м ), і другий 13 UA 110812 C2 5 10 15 20 25 30 35 40 45 50 55 зв'язувальний шар має товщину від приблизно 2 мл (приблизно 0,05 мм) до менше ніж приблизно 7 мл (приблизно 0,2 мм). 8. Композитна гіпсова плита за п. 7, де принаймні один з першого зв'язувального шару та другого зв'язувального шару має суху густину від приблизно 60 фунтів на кубічний фут (pcf) 3 3 (приблизно 960 кг/м ) до приблизно 70 фунтів на кубічний фут (pcf) (приблизно 1100 кг/м ). 9. Композитна гіпсова плита за п. 7, де принаймні один з першого зв'язувального шару та другого зв'язувального шару має суху густину від приблизно 45 фунтів на кубічний фут (pcf) 3 3 (приблизно 720 кг/м ) до приблизно 60 фунтів на кубічний фут (pcf) (приблизно 960 кг/м ). 10. Композитна гіпсова плита за будь-яким з пп. 7-9, де перший та другий зв'язувальні шари сформовані з однієї чи більше гідросумішей, при цьому кількість гідросуміші, яку використано для формування першого та другого зв'язувальних шарів, складає від приблизно 10 до приблизно 16 мас. % від загальної маси гідросуміші, яку використано для формування затужавілого гіпсового осердя та першого і другого зв'язувальних шарів. 11. Композитна гіпсова плита за будь-яким з пп. 1-10, де суха густина плити становить від 3 приблизно 24 фунтів на кубічний фут (pcf) (приблизно 380 кг/м ) до приблизно 35 фунтів на 3 кубічний фут (pcf) (приблизно 560 кг/м ). 12. Композитна гіпсова плита за будь-яким з пп. 1-11, де затужавіле гіпсове осердя сформоване з гідросуміші, яка містить воду, штукатурку, піну та (i) крохмаль у кількості від приблизно 0,5 до приблизно 10 мас. % від маси штукатурки, де крохмаль є ефективним для підвищення міцності осердя гіпсової плити відносно міцності осердя гіпсової плити без крохмалю, (ii) триметафосфатну сполуку, вибрану з групи, яка включає триметафосфат натрію, триметафосфат калію, триметафосфат літію та триметафосфат амонію, при цьому триметафосфатна сполука присутня у кількості від приблизно 0,12 до приблизно 0,4 мас. % від маси штукатурки, (iii) нафталінсульфонатний диспергатор у кількості від приблизно 0,1 до приблизно 3,0 мас. % від маси штукатурки, або (iv) будь-яку комбінацію (і)-(ііі). 13. Композитна гіпсова плита за п. 12, де крохмаль являє собою пептизований крохмаль. 14. Композитна гіпсова плита за будь-яким з пп. 1-13, де плита, при товщині приблизно 1/2 дюйма (приблизно 1,3 см), має 2 (i) суху масу до приблизно 1400 lb/MSF (приблизно 6,8 кг/м ), (ii) стійкість до висмикування цвяха принаймні 65 lb (29 кг), як визначено згідно з ASTM С473, (iii) середню міцність на згин принаймні 36 lb (16 кг) у машинному напрямку та/або 107 lb (48,5 кг) у поперечному напрямку, як визначено згідно з ASTM С473, або (iv) будь-яку комбінацію (і)-(ііі). 15. Спосіб виготовлення композитної гіпсової плити, який включає стадії, на яких: (a) змішують принаймні воду і штукатурку та, необов′язково, піну з утворенням першої гідросуміші; (b) наносять частину першої гідросуміші (а) на перший вкривальний лист з утворенням першого зв'язувального шару, який має товщину від приблизно 2 мл (приблизно 0,05 мм) до менше ніж приблизно 7 мл (приблизно 0,2 мм); (c) додають піну до принаймні частини першої гідросуміші (а) та перемішують з утворенням другої гідросуміші, де друга гідросуміш містить більшу кількість піни, ніж перша гідросуміш, та має меншу вологу густину, ніж перша гідросуміш; (d) наносять другу гідросуміш (с) на перший зв'язувальний шар з утворенням панелі; (e) нарізають панель у плиту із заданими розмірами; і (f) висушують плиту; при цьому затужавіле гіпсове осердя сформоване з другої гідросуміші (с) та має суху густину, меншу за суху густину першого зв'язувального шару з різницею принаймні приблизно 10 фунтів на 3 кубічний фут (pcf) (приблизно 160 кг/м ); 3 плита має суху густину приблизно 35 фунтів на кубічний фут (pcf) (приблизно 560 кг/м ) або менше; та затужавіле гіпсове осердя має середню міцність осердя принаймні приблизно 11 фунтів (приблизно 5 кг), як визначено згідно з ASTM С473. 16. Спосіб виготовлення композитної гіпсової плити, який включає стадії, на яких: (a) змішують принаймні воду і штукатурку та, необов'язково, піну з утворенням першої гідросуміші; 14 UA 110812 C2 5 10 15 20 25 30 35 40 45 50 55 (b) наносять частину першої гідросуміші (а) на перший вкривальний лист з утворенням першого зв'язувального шару, який має товщину від приблизно 2 мл (приблизно 0,05 мм) до менше ніж приблизно 7 мл ( приблизно 0,2 мм); (c) додають піну до принаймні частини першої гідросуміші (а) та перемішують з утворенням другої гідросуміші, де друга гідросуміш містить більшу кількість піни, ніж перша гідросуміш, та має меншу вологу густину, ніж перша гідросуміш; (d) наносять другу гідросуміш (с) на перший зв'язувальний шар з утворенням панелі; (e) нарізають панель у плиту із заданими розмірами; і (f) висушують плиту; при цьому затужавіле гіпсове осердя сформоване з другої гідросуміші (с) та має суху густину, меншу за суху густину першого зв'язувального шару з різницею принаймні приблизно 10 фунтів на 3 кубічний фут (pcf) (приблизно 160 кг/м ); 3 плита має суху густину приблизно 35 фунтів на кубічний фут (pcf) (приблизно 560 кг/м ) або менше; та плита має співвідношення сухої густини (pcf) та середньої міцності осердя (lb) менше ніж приблизно 3,2, при цьому міцність осердя визначають згідно з ASTM С473. 17. Спосіб виготовлення композитної гіпсової плити, який включає стадії, на яких: (a) змішують принаймні воду і штукатурку та, необов'язково, піну з утворенням першої гідросуміші; (b) наносять частину першої гідросуміші (а) на перший вкривальний лист з утворенням першого зв'язувального шару, який має товщину від приблизно 2 мл (приблизно 0,05 мм) до менше ніж приблизно 7 мл (приблизно 0,2 мм); (c) додають піну до принаймні частини першої гідросуміші (а) та перемішують з утворенням другої гідросуміші, де друга гідросуміш містить більшу кількість піни, ніж перша гідросуміш, та має меншу вологу густину, ніж перша гідросуміш; (d) наносять другу гідросуміш (с) на перший зв'язувальний шар з утворенням панелі; (e) нарізають панель у плиту із заданими розмірами; і (f) висушують плиту; при цьому затужавіле гіпсове осердя сформоване з другої гідросуміші (с) та має суху густину, меншу за суху густину першого зв'язувального шару з різницею принаймні приблизно 10 фунтів на 3 кубічний фут (pcf) (приблизно 160 кг/м ); 3 плита має суху густину приблизно 35 фунтів на кубічний фут (pcf) (приблизно 560 кг/м ) або менше; та плита, при товщині приблизно 1/2 дюйма (приблизно 1,3 см), має співвідношення стійкості до висмикування цвяха та середньої міцності осердя від приблизно 4 до приблизно 8, при цьому кожен показник визначають згідно з ASTM С473. 18. Спосіб за будь-яким з пп. 15-17, де затужавіле гіпсове осердя має середню міцність осердя принаймні приблизно 11 фунтів (приблизно 5 кг), як визначено згідно з ASTM С473, і кількість гідросуміші, використаної для утворення першого зв'язувального шару панелі, становить від приблизно 4 до приблизно 9 мас. % від загальної маси гідросуміші, використаної для утворення другої гідросуміші (с) та першого зв'язувального шару панелі. 19. Спосіб за будь-яким з пп. 15-18, який додатково включає стадію, на якій наносять частину першої гідросуміші (а) на другий вкривальний лист з утворенням другого зв'язувального шару, який має товщину від приблизно 2 мл (приблизно 0,05 мм) до менше ніж приблизно 7 мл (приблизно 0,2 мм), та розміщують покритий гідросумішшю другий вкривальний лист на нанесеній другій гідросуміші (с), при цьому суха густина затужавілого гіпсового осердя є меншою за суху густину другого зв'язувального шару з різницею принаймні приблизно 10 фунтів 3 на кубічний фут (pcf) (приблизно 160 кг/м ). 20. Спосіб за п. 19, де кількість гідросуміші, використаної для утворення першого та другого зв'язувальних шарів панелі, становить від приблизно 10 до приблизно 16 мас. % від загальної маси гідросуміші, використаної для утворення другої гідросуміші (с) та першого і другого зв'язувальних шарів панелі. 21. Спосіб за будь-яким з пп. 15-20, де суха густина плити становить від приблизно 24 фунтів на 3 кубічний фут (pcf) (приблизно 380 кг/м ) до приблизно 35 фунтів на кубічний фут (pcf) 3 (приблизно 560 кг/м ). 15 UA 110812 C2 Комп’ютерна верстка Л. Литвиненко Державна служба інтелектуальної власності України, вул. Василя Липківського, 45, м. Київ, МСП, 03680, Україна ДП “Український інститут інтелектуальної власності”, вул. Глазунова, 1, м. Київ – 42, 01601 16\nYu, Qiang, Song, Weixin, David\nЮ Цианг, Сонг Вейксин Дэвид\nМПК: B32B 13/02, B32B 13/00\nМітки: композитна, плити, композитної, гіпсової, спосіб, варіанти, гіпсова, плита, виготовлення\n<a href="http://uapatents.com/18-110812-kompozitna-gipsova-plita-varianti-sposib-vigotovlennya-kompozitno-gipsovo-pliti-varianti.html" target="_blank" rel="follow" title="База патентів України">Композитна гіпсова плита (варіанти), спосіб виготовлення композитної гіпсової плити (варіанти)</a>\nКомпозитна гіпсокартонна плита та спосіб її виготовлення\nНомер патенту: 103989\nМПК: B32B 13/04, C04B 28/14\nМітки: гіпсокартонна, спосіб, виготовлення, плита, композитна\n1. Композитна гіпсокартонна плита, яка містить:затужавіле гіпсове осердя, що має визначену густину та прилягає до першого зв'язувального шару, який має визначену суху густину, при цьому суха густина затужавілого гіпсового осердя є меншою за суху густину першого зв'язувального шару,перший зв'язувальний шар має товщину від приблизно 0,05 мм до менше ніж приблизно 0,2 мм та суху густину від приблизно 720 кг/м3 до приблизно 1100...\nГіпсовмісна суспензія (варіанти), легка, міцна гіпсова облицювальна плита, що мало пилить, та спосіб її виготовлення\nНомер патенту: 95074\nАвтори: Сун Вейсінь Д., Лінн Майкл Р., Юй Цян\nМПК: C04B 11/28, C04B 28/14\nМітки: гіпсова, легка, малої, плита, спосіб, пилить, міцна, гіпсовмісна, суспензія, варіанти, облицювальна, виготовлення\n1. Гіпсовмісна суспензія, що містить воду, штукатурний гіпс, попередньо желатинований крохмаль, триметафосфат натрію і нафталінсульфонатний диспергатор, в якій попередньо желатинований крохмаль присутній у кількості від близько 0,5 до близько 10 мас. % від маси штукатурного гіпсу, триметафосфат натрію присутній у кількості принаймні 0,30 мас. % від маси штукатурного гіпсу і в якій нафталінсульфонатний диспергатор присутній у кількості від...\nСпосіб виготовлення багатошарової гіпсової плити\nНомер патенту: 34202\nАвтори: Окіфі Саманта Джейн, Вуд Метью Джеймс, Віхт Андреас\nМПК: B28B 19/00, B28C 5/00, C04B 40/00 ...\nМітки: гіпсової, спосіб, багатошарової, виготовлення, плити\n1. Спосіб виготовлення багатошарової гіпсової плити, що включає етапи:а) змішування матеріалу на основі цементу із водою у контейнері мішалки до утворення рідкої цементної гідросуміші;б) вивантаження утвореної цементної гідросуміші із вказаного контейнера мішалки крізь отвір на основу таким чином, щоб ця цементна гідросуміш знаходилася у турбулентному стані при проходженні крізь цей отвір;в) введення визначеного...\nВисокоміцна сталь, плита або лист з неї та спосіб виготовлення сталевої плити або листа (варіанти)\nНомер патенту: 95052\nАвтори: Нгомо Валері, Бегіно Жан\nМПК: C22C 38/22, C22C 38/42, C22C 38/18 ...\nМітки: лист, сталь, плити, плита, варіанти, спосіб, високоміцна, сталевої, неї, виготовлення, листа\n1. Високоміцна сталь, яка має такий хімічний склад, мас. %: 0,03 ≤ С < 0,2 Si ≤ 0,49 3 < Мn ≤ 4 Ni ≤ 0,9 1 ≤ Сr ≤ 5 Mo+W/2 ≤ 1 Cu ≤ 0,9 S+Se/2+Te/3 < 0,020 Аl ≤ 0,1 решта - залізо та домішки, зумовлені технологічним процесом. 2. Високоміцна сталь за п. 1, яка відрізняється тим, що вона містить Сr > 2,5...\nФасадна ізоляційна плита для ізоляції зовнішніх фасадів будівель композитної системи теплоізоляції, що включає фасадні ізоляційні плити, і спосіб виробництва фасадних ізоляційних плит\nНомер патенту: 99130\nАвтори: Вігге Карстен, Хорнунг Хельмут, Біхи Лотар\nМПК: D04H 1/00, E04F 13/16, E04B 1/76 ...\nМітки: ізоляції, теплоізоляції, фасадні, плита, виробництва, плити, ізоляційних, системі, фасадних, ізоляційні, включає, фасадна, фасадів, плит, ізоляційна, зовнішніх, композитної, спосіб, будівель\n1. Фасадна ізоляційна плита (4) для ізоляції зовнішніх фасадів (2) будівель, зокрема, як складова частина композитної системи (1) теплоізоляції, яка сформована із стиснутої мінеральної вати і задовольняє встановленому значенню теплопровідності, що становить l < 0,040 Вт/мК відповідно до стандарту DIN EN 13162, при цьому містить нижній шар (41) і верхній шар (42), при цьому нижній шар (41) сформований з ламінарної мінеральної вати, і при...\nПопередній патент: Спосіб діагностування стану цифрового інтелектуального датчика\nНаступний патент: Лікування ліподистрофії\nВипадковий патент: Пристрій для очищення свердловини від піщаної пробки


Якщо обшивка зовнішніх стін була проведена неякісно, ??то після заселення можуть виявитися наступні проблеми: протікає стіна; матеріал облицювання втрачає свої первісні якості; елементи облицювання зміщуються на неприпустимі відстані; елементи облицювання деформуються; облицювання набуває непривабливий зовнішній вигляд.\nУ цьому розділі описані найбільш типові проблеми з облицюванням зовнішніх стін, обумовлені причини проблем і способи їх попередження.\nВода може значно зіпсувати деякі будівельні матеріали.\nДощова вода, яка проникає під облицювання, і сконденсувалася в міжколонних просторах водяна пара – ось дві небезпеки, які загрожують стін, при будь-яких видах облицювання. Вологість призводить до зміни розмірів, корозії, гниття, утворення здуття, нальотів, знебарвлення, промерзання і втрати ефектного зовнішнього вигляду. Більшості цих недоліків можна уникнути, застосовуючи протидощові огорожі стін і так їх розміщуючи, щоб проникнення через них повітря було обмежено. У цьому процесі дуже важливі підбір відповідної протиповітряних ізоляції (обшивальною паперу), правильна її укладання, а також пристрій жерстяних зливів і якісна герметизація віконних і дверних прорізів.\nДощова вода проникає всередину стін в тому випадку, якщо в облицюванні є тріщини.\nВітер задуває краплі води в зазори. Цього можна легко уникнути. За межами широких карнизів і інших нависаючих частин конструкції будівлі незахищені частини стін намокають під час проливних дощів, особливо з сильним вітром. Закладення небажаних тріщин не дає тривалих результатів, так як ремонтні матеріали через деякий час старіють, а елементи будівлі починають зміщуватися. Зрештою, тріщини знову відкриваються, пропускаючи воду всередину. Тому значно результативніше запобігти чинники, що сприяють проникненню води всередину стін. До них відносяться: капілярний підсос і різниця тиску повітря по обидві сторони облицювання. Тиск під облицюванням має дорівнювати тиску на зовнішній стороні стіни. Там, де тиск повітря всередині і зовні однаково, немає сили, яка втягувала б воду всередину стін. З цією метою необхідно залишити під облицюванням зазори, які забезпечили б вирівнювання тиску.\nПротидощовий екран складається з зовнішнього облицювання, під якою знаходиться повітряний зазор, який має зв’язок із зовнішнім повітрям через вентиляційні отвори.\nКоли вітер дме на стіну, він проникає в вентиляційні отвори, потім в повітряний зазор, і таким чином відбувається вирівнювання тиску всередині і зовні, що виключає втягування води під облицювання. Коли вітер проникає в міжколонному простір, тиск піднімається, поки не зрівняється з зовнішнім тиском.\nПротидощові екрани добре функціонують, якщо виконати кілька умов. Ці умови включають: 1) протівоветровую конструкцію стіни всередині; якщо цього не зробити, тиск повітря в міжколонному просторі не зрівняється з зовнішнім тиском і вода буде попадати всередину стіни; 2) замикання (обмеження) повітряного зазору в кутах і вгорі стіни; коли дме вітер, це робить можливим підвищення тиску в зазорі і в результаті – його вирівнювання з зовнішнім тиском; 3) освіту в облицюванні отворів, що ведуть до повітряних зазорах; 4) розміщення близько опорних балок жерстяних зливів, які забезпечать стік води від повітряного зазору назовні.\nПрихована конденсація всередині стін призводить до значних руйнувань деяких типів облицювання.\nКоли тепле повітря проходить в строну зовнішніх шарів стіни, кількість водяної пари, яка може утворитися, зменшується в міру зниження його температури. Після досягнення граничної точки, що виходить зсередини повітря досягає стану насичення водяною парою, і настає конденсація у вигляді води або інею. Температура, при якій відбувається це явище, називається точкою роси. Взимку або в інше холодну пору року тепло і вологе повітря проникають в міжколонного простору стін через різницю тиску всередині і зовні будинку. В результаті охолодження цього повітря міститься в ньому водяна пара конденсується на поверхнях при температурі нижче точки роси. Зазвичай цей процес протікає приховано, а його сигналом стає видиме значне погіршення якості матеріалів стіни.\nНеобхідно захистити стіни від проникнення повітря.\nПроникнення через стіну теплого вологого повітря зсередини будинку можна обмежити, помістивши на внутрішній стороні стіни герметичний бар’єр.\nПроблеми з облицюванням зовнішніх стін Ссылка на основную публикацию\nОсобливості монтажу елементів ГТС, що працюють на стиснутому природному газі